(57)【要約】  距離が離れた一対のコイル間で電力の授受を行うワイヤレス給電システムの給電部材であり、短辺に対する長辺の長さの比が１．０を超える金属磁性粉及び樹脂を含む第１の磁性シートと、第１の磁性シートの一方の面に巻回されて配置されたコイルと、第１の磁性シートにおけるコイルと同一の面に、コイルの内周端より内側、及び外周端より外側の少なくとも一方に配置され、金属磁性粉及び樹脂を含む第２の磁性シートと、を有し、第１の磁性シートに含まれる金属磁性粉は、長辺が第１の磁性シートの面に沿う向きに配置され、第２の磁性シートに含まれる金属磁性粉は、長辺が第１の磁性シートの法線方向に沿う向きに配置される給電部材及びその応用。
2020174864.tif 000002
【特許請求の範囲】
【請求項１】
距離が離れた一対のコイル間で電力の授受を行うワイヤレス給電システムの給電部材であって、
短辺に対する長辺の長さの比が１．０を超える金属磁性粉及び樹脂を含む第１の磁性シートと、
前記第１の磁性シートの一方の面に、巻回されて配置されたコイルと、
前記第１の磁性シートにおける前記コイルと同一の面に配置され、且つ、前記コイルの内周端よりも内側、及び前記コイルの外周端よりも外側の少なくとも一方に配置され、短辺に対する長辺の長さの比が１．０を超える金属磁性粉及び樹脂を含む第２の磁性シートと、を有し、
前記第１の磁性シートに含まれる前記金属磁性粉は、長辺が前記第１の磁性シートの面に沿う向きに配置され、
前記第２の磁性シートに含まれる前記金属磁性粉は、長辺が前記第１の磁性シートの法線方向に沿う向きに配置される、給電部材。
【請求項２】
前記金属磁性粉が、扁平金属磁性粉である、請求項１に記載の給電部材。
【請求項３】
前記第２の磁性シートの、前記第１の磁性シートの面からの高さは、前記第１の磁性シートの前記コイルが配置された面からコイルの頂部までの距離よりも高い、請求項１又は請求項２に記載の給電部材。
【請求項４】
前記第２の磁性シートは、前記第１の磁性シートのコイルが配置された面と同一の面に配置され、前記金属磁性粉の長辺が前記第１の磁性シートの法線方向に沿う向きに配置された樹脂シートである、請求項１〜請求項３のいずれか１項に記載の給電部材。
【請求項５】
前記第２の磁性シートは、前記第１の磁性シートのコイルが配置された面と同一の面に配置され、前記長辺が前記第１の磁性シートの法線方向に沿う向きに配置された金属磁性粉を含む、渦巻き構造を有する樹脂シートである、請求項１〜請求項３のいずれか１項に記載の給電部材。
【請求項６】
前記第２の磁性シートは、前記第１の磁性シートのコイルが配置された面と同一の面に配置され、長辺が樹脂シートの面に沿う方向に配列された金属磁性粉を含む折り畳み構造を有する樹脂シートである、請求項１〜請求項３のいずれか１項に記載の給電部材。
【請求項７】
前記第２の磁性シートは、前記第１の磁性シートの互いに対向する一対の側端部の屈曲部により構成される、請求項１〜請求項３のいずれか１項に記載の給電部材。
【請求項８】
前記第２の磁性シートは、前記第１の磁性シートのコイルが配置された面と同一の面に配置された筒形基材又は柱形基材の外周部に設けられた、長辺が前記筒形基材又は前記柱形基材の面に沿う方向に配置された金属磁性粉を含む樹脂シートである、請求項１〜請求項３のいずれか１項に記載の給電部材。
【請求項９】
距離が離れた一対のコイル間で電力の授受を行うワイヤレス給電システムに用いる給電部材のコイル配置用磁性シートであって、
短辺に対する長辺の長さの比が１．０を超える金属磁性粉及び樹脂を含む第１の磁性シートと、
前記第１の磁性シートの一方の面に形成された、磁界を形成するためのコイルを配置する領域と、
前記第１の磁性シートにおける前記コイルを配置する領域の、前記コイルの内周端よりも内側、及び前記コイルの外周端よりも外側の少なくとも一方に配置され、短辺に対する長辺の長さの比が１．０を超える金属磁性粉及び樹脂を含む第２の磁性シートと、を有し、
前記第１の磁性シートに含まれる前記金属磁性粉は、長辺が前記第１の磁性シートの面に沿う向きに配置され、
前記第２の磁性シートに含まれる前記金属磁性粉は、長辺が前記第１の磁性シートの法線方向に沿う向きに配置される、コイル配置用磁性シート。
【請求項１０】
前記第１の磁性シートのＨ/ｍを単位とする透磁率μ’と、前記第１の磁性シートのｍを単位とする厚みｔとが、下記式１の関係を満たす、請求項９に記載のコイル配置用磁性シート。
μ’×ｔ≧１．２×１０−７      （式１）
【請求項１１】
距離が離れた一対のコイル間で電力の授受を行うワイヤレス給電システムの給電部材に用いるコイル配置用磁性シートの製造方法であって、
短辺に対する長辺の長さの比が１．０を超える金属磁性粉及び樹脂を含む樹脂組成物を用いて、前記長辺が磁性シートの面に沿う向きに配置された金属磁性粉を含む第１の磁性シートを形成する工程Ａ、及び、
前記第１の磁性シートに設けられる導線を巻回したコイルを配置する領域の、配置されるコイルの内周端よりも内側及び外周端よりも外側の少なくとも一方に、前記金属磁性粉及び樹脂を含む樹脂組成物を用いて、前記長辺が前記第１の磁性シートの法線方向に沿う向きに配置された金属磁性粉を含む第２の磁性シートを形成する工程Ｂ、を有する、コイル配置用磁性シートの製造方法。
【請求項１２】
前記工程Ｂは、前記金属磁性粉及び樹脂を含む樹脂組成物を用いて、長辺が面に沿う向きに配置された金属磁性粉を含む磁性シートを得る工程Ｂ１−１、
工程Ｂ１−１で得られた前記磁性シートを切断して切断片を得る工程Ｂ１−２、及び
切断片に含まれる金属磁性粉の長辺が前記第１の磁性シートの法線方向に沿う向きに前記切断片を配置して、前記工程Ａで得た第１の磁性シートの面に固定し、第２の磁性シートを形成する工程Ｂ１−３を含む、請求項１１に記載のコイル配置用磁性シートの製造方法。
【請求項１３】
前記工程Ｂは、前記金属磁性粉及び樹脂を含む樹脂組成物を用いて、長辺が面に沿う向きに配置された金属磁性粉を含む磁性シートを得る工程Ｂ２−１、
工程Ｂ２−１で得られた前記磁性シートを、前記磁性シートに含まれる金属磁性粉の長辺が、前記第１の磁性シートの法線方向に沿う向きに配置される方向に切断して帯状の切断片を得る工程Ｂ２−２、及び
工程Ｂ２−２で得られた帯状の切断片を巻回して得られた樹脂塊を前記工程Ａで得た第１の磁性シートの面に固定し、第２の磁性シートを形成する工程Ｂ２−３を含む、請求項１１に記載のコイル配置用磁性シートの製造方法。
【請求項１４】
前記工程Ｂは、前記金属磁性粉及び樹脂を含む樹脂組成物を用いて、長辺が面に沿う向きに配置された前記金属磁性粉を含む磁性シートを得る工程Ｂ３−１、
工程Ｂ３−１で得られた前記磁性シートを、前記磁性シートに含まれる金属磁性粉の長辺が、前記第１の磁性シートの面方向に沿う向きに配置される方向に切断して帯状の切断片を得る工程Ｂ３−２、及び
工程Ｂ３−２で得られた帯状の磁性シートの切断片を蛇腹状に折り畳んで形成した樹脂塊を、前記工程Ａで得た第１の磁性シートの面に固定し、第２の磁性シートを形成する工程Ｂ３−３を含む、請求項１１に記載のコイル配置用磁性シートの製造方法。
【請求項１５】
前記工程Ｂは、前記工程Ａで得た、長辺が面に沿う向きに配置された金属磁性粉を含む第１の磁性シートの、互いに対向する一対の側端部を、第１の磁性シートの面に対して折り曲げることにより、第２の磁性シートを形成する工程Ｂ４−１を含む、請求項１１に記載のコイル配置用磁性シートの製造方法。
【請求項１６】
前記工程Ｂは、筒形基材又は柱形基材を準備して、前記筒形基材又は前記柱形基材の外周面に対し、長辺が前記筒形基材又は前記柱形基材の外周面に沿う方向に金属磁性粉が配置される条件にて、前記金属磁性粉及び樹脂を含む樹脂組成物を塗布して、前記筒形基材又は前記柱形基材の外周面に磁性層を形成する工程Ｂ５−１、及び
前記磁性層が形成された前記筒形基材又は前記柱形基材を、前記工程Ａで得た第１の磁性シートの面に固定して第２の磁性シートを形成する工程Ｂ５−２を含む、請求項１１に記載のコイル配置用磁性シートの製造方法。
【発明の詳細な説明】
【技術分野】
【０００１】
本開示は、給電部材、コイル配置用磁性シート、及びコイル配置用磁性シートの製造方法に関する。
【背景技術】
【０００２】
ワイヤレス給電部材として、磁界共鳴方式の給電部材が注目されている。非接触電力伝達方式の一つである磁界共鳴方式とは、給電部材及び受電部材に、それぞれコイルとコンデンサとを埋め込み、それぞれの共振器を磁界共鳴させて電力を伝送する方式を指す。
磁界共鳴方式のワイヤレス給電部材においては、送電距離及び給電効率は、給電部材のＱ値（Ｑｕａｌｉｔｙ  ｆａｃｔｏｒ：品質係数Ｑとも称される）に依存し、Ｑ値が高いほど、受電部材側への給電効率が向上する。
ワイヤレス給電における給電部材のＱ値は、コイルから発生する空間磁界の減衰に関連し、Ｑ値が高いほど、空間磁界強度が長時間低下しないことにより、共鳴方式を利用した給電効率が高いことを意味する。
Ｑ値の向上のためには、給電部材の基材として、高透磁性シートが必要である。さらに、コイルと高透磁性シートとの関連において、良好な磁路を形成し、高いＱ値を実現する高透磁性シート及びそれを用いた給電部材が望まれている。【０００３】
アンテナコイルの通信特性の向上と、シールド板からの十分な電磁的遮蔽作用とを同時に満足させうる構成の磁芯部材として、アンテナコイルが形成されたアンテナ基板と導電性のシールド板との間に配置され、絶縁材料中に軟磁性粉末が充填されてなる磁芯部材であって、第１の面側における磁性粉末はシート面に垂直な方向に配向されているのに対し、第２の面側における磁性粉末はシート面に平行に配向されている磁芯部材が提案されている（特開２００５−８００２３号公報参照）。
また、流路断面減少部を設けたキャビティ内に溶融複合材を充填することで軟磁性粉を磁路に沿って配向させる磁芯部材（特開２００５−２６９５９９号公報参照）、電磁誘導方式でＩＣカードとデータ通信を行うためのアンテナコイルの下にフレキシブルシート状の磁性体を敷く非接触型ＩＣカードリーダ／ライタにおいてフレキシブル磁性シートを、コイル側面に折り曲げて貼りつける態様（特開２００２−２９８０９５号公報参照）等が提案されている。
【発明の概要】
【発明が解決しようとする課題】
【０００４】
特開２００５−８００２３号公報に記載の方式では、給電用のコイルの裏面において、磁性体がコイルに対して垂直方向に配置され、透磁率が低い方向に磁路が形成されてしまい、所望の高いＱ値は得難い場合がある。特開２００５−２６９５９９号公報に記載の方式では、コイル外周間のみ磁路が形成されてしまい、受電部材方向への効率的な磁路が形成され難く、所望の高いＱ値が得難い場合がある。【０００５】
特開２００２−２９８０９５号公報に記載のＩＣカードリーダでは、フレキシブル磁性シートを折り曲げて突出部を形成することから製造は容易である。しかし、磁性シートにおける磁性体の配向に対する着目はなく、磁性体の配向に起因して期待される良好なＱ値を有する給電部材を提供することは困難であるという問題がある。【０００６】
本発明の一実施形態が解決しようとする課題は、磁界共鳴方式のワイヤレス給電システムに適用される給電部材であって、良好なＱ値が実現され、給電効率に優れる給電部材を提供することである。
本発明の他の実施形態が解決しようとする課題は、給電部材に用いられる良好なＱ値を与えることができるコイル配置用磁性シートを提供することである。
本発明の他の実施形態が解決しようとする課題は、給電部材に用いられる良好なＱ値を与えることができるコイル配置用磁性シートの簡易な製造方法を提供することである。
【課題を解決するための手段】
【０００７】
上記課題を解決するための手段には、以下の態様が含まれる。
＜１＞  距離が離れた一対のコイル間で電力の授受を行うワイヤレス給電システムの給電部材であって、短辺に対する長辺の長さの比が１．０を超える金属磁性粉及び樹脂を含む第１の磁性シートと、上記第１の磁性シートの一方の面に、巻回されて配置されたコイルと、上記第１の磁性シートにおける上記コイルと同一の面に配置され、且つ、上記コイルの内周端よりも内側、及び上記コイルの外周端よりも外側の少なくとも一方に配置され、短辺に対する長辺の長さの比が１．０を超える金属磁性粉及び樹脂を含む第２の磁性シートと、を有し、上記第１の磁性シートに含まれる上記金属磁性粉は、長辺が上記第１の磁性シートの面に沿う向きに配置され、上記第２の磁性シートに含まれる上記金属磁性粉は、長辺が上記第１の磁性シートの法線方向に沿う向きに配置される、給電部材。【０００８】
＜２＞金属磁性粉が、扁平金属磁性粉である、＜１＞に記載の給電部材。
＜３＞  第２の磁性シートの、上記第１の磁性シートの面からの高さは、上記第１の磁性シートの上記コイルが配置された面からコイルの頂部までの距離よりも高い、＜１＞又は＜２＞に記載の給電部材。【０００９】
＜４＞  第２の磁性シートは、上記第１の磁性シートのコイルが配置された面と同一の面に配置され、上記金属磁性粉の長辺が上記第１の磁性シートの法線方向に沿う向きに配置された樹脂シートである、＜１＞〜＜３＞のいずれか１つに記載の給電部材。
＜５＞  第２の磁性シートは、上記第１の磁性シートのコイルが配置された面と同一の面に配置され、上記長辺が上記第１の磁性シートの法線方向に沿う向きに配置された金属磁性粉を含む、渦巻き構造を有する樹脂シートである、＜１＞〜＜３＞のいずれか１つに記載の給電部材。
＜６＞  第２の磁性シートは、上記第１の磁性シートのコイルが配置された面と同一の面に配置され、長辺が樹脂シートの面に沿う方向に配列された金属磁性粉を含む折り畳み構造を有する樹脂シートである、＜１＞〜＜３＞のいずれか１つに記載の給電部材。
＜７＞  第２の磁性シートは、上記第１の磁性シートの互いに対向する一対の側端部の屈曲部により構成される、＜１＞〜＜３＞のいずれか１つに記載の給電部材。
＜８＞  第２の磁性シートは、上記第１の磁性シートのコイルが配置された面と同一の面に配置された筒形基材又は柱形基材の外周部に設けられた、長辺が筒形基材又は柱形基材の面に沿う方向に配置された金属磁性粉を含む樹脂シートである、＜１＞〜＜３＞のいずれか１つに記載の給電部材。【００１０】
＜９＞  距離が離れた一対のコイル間で電力の授受を行うワイヤレス給電システムに用いる給電部材のコイル配置用磁性シートであって、短辺に対する長辺の長さの比が１．０を超える金属磁性粉及び樹脂を含む第１の磁性シートと、上記第１の磁性シートの一方の面に形成された、磁界を形成するためのコイルを配置する領域と、上記第１の磁性シートにおける上記コイルを配置する領域の、上記コイルの内周端よりも内側、及び上記コイルの外周端よりも外側の少なくとも一方に配置され、短辺に対する長辺の長さの比が１．０を超える金属磁性粉及び樹脂を含む第２の磁性シートと、を有し、上記第１の磁性シートに含まれる上記金属磁性粉は、長辺が上記第１の磁性シートの面に沿う向きに配置され、上記第２の磁性シートに含まれる上記金属磁性粉は、長辺が上記第１の磁性シートの法線方向に沿う向きに配置される、コイル配置用磁性シート。
＜１０＞  第１の磁性シートのＨ／ｍを単位とする透磁率μ’と、上記第１の磁性シートのｍを単位とする厚みｔとが、下記式１の関係を満たす、＜９＞に記載のコイル配置用磁性シート。
μ’×ｔ≧１．２×１０−７      （式１）【００１１】
＜１１＞  距離が離れた一対のコイル間で電力の授受を行うワイヤレス給電システムの給電部材に用いるコイル配置用磁性シートの製造方法であって、短辺に対する長辺の長さの比が１．０を超える金属磁性粉及び樹脂を含む樹脂組成物を用いて、上記長辺が磁性シートの面に沿う向きに配置された金属磁性粉を含む第１の磁性シートを形成する工程Ａ、及び、上記第１の磁性シートに設けられる導線を巻回したコイルを配置する領域の、配置されるコイルの内周端よりも内側及び外周端よりも外側の少なくとも一方に、上記金属磁性粉及び樹脂を含む樹脂組成物を用いて、上記長辺が上記第１の磁性シートの法線方向に沿う向きに配置された金属磁性粉を含む第２の磁性シートを形成する工程Ｂ、を有する、コイル配置用磁性シートの製造方法。【００１２】
＜１２＞  上記工程Ｂは、上記金属磁性粉及び樹脂を含む樹脂組成物を用いて、長辺が面に沿う向きに配置された金属磁性粉を含む磁性シートを得る工程Ｂ１−１、工程Ｂ１−１で得られた上記磁性シートを切断して切断片を得る工程Ｂ１−２、及び切断片に含まれる金属磁性粉の長辺が上記第１の磁性シートの法線方向に沿う向きに上記切断片を配置して、上記工程Ａで得た第１の磁性シートの面に固定し、第２の磁性シートを形成する工程Ｂ１−３を含む、＜１１＞に記載のコイル配置用磁性シートの製造方法。
＜１３＞  上記工程Ｂは、上記金属磁性粉及び樹脂を含む樹脂組成物を用いて、長辺が面に沿う向きに配置された金属磁性粉を含む磁性シートを得る工程Ｂ２−１、工程Ｂ２−１で得られた上記磁性シートを、上記磁性シートに含まれる金属磁性粉の長辺が、上記第１の磁性シートの法線方向に沿う向きに配置される方向に切断して帯状の切断片を得る工程Ｂ２−２、及び工程Ｂ２−２で得られた帯状の切断片を巻回して得られた樹脂塊を上記工程Ａで得た第１の磁性シートの面に固定し、第２の磁性シートを形成する工程Ｂ２−３を含む、＜１１＞に記載のコイル配置用磁性シートの製造方法。
＜１４＞  上記工程Ｂは、上記金属磁性粉及び樹脂を含む樹脂組成物を用いて、長辺が面に沿う向きに配置された上記金属磁性粉を含む磁性シートを得る工程Ｂ３−１、工程Ｂ３−１で得られた上記磁性シートを、上記磁性シートに含まれる金属磁性粉の長辺が、上記第１の磁性シートの面方向に沿う向きに配置される方向に切断して帯状の切断片を得る工程Ｂ３−２、及び工程Ｂ３−２で得られた帯状の磁性シートの切断片を蛇腹状に折り畳んで形成した樹脂塊を、上記工程Ａで得た第１の磁性シートの面に固定し、第２の磁性シートを形成する工程Ｂ３−３を含む、＜１１＞に記載のコイル配置用磁性シートの製造方法。【００１３】
＜１５＞  上記工程Ｂは、上記工程Ａで得た、長辺が面に沿う向きに配置された金属磁性粉を含む第１の磁性シートの、互いに対向する一対の側端部を、第１の磁性シートの面に対して折り曲げることにより、第２の磁性シートを形成する工程Ｂ４−１を含む、＜１１＞に記載のコイル配置用磁性シートの製造方法。
＜１６＞  上記工程Ｂは、筒形基材又は柱形基材を準備して、上記筒形基材又は上記柱形基材の外周面に対し、長辺が上記筒形基材又は上記柱形基材の外周面に沿う方向に金属磁性粉が配置される条件にて、上記金属磁性粉及び樹脂を含む樹脂組成物を塗布して、上記筒形基材又は上記柱形基材の外周面に磁性層を形成する工程Ｂ５−１、及び上記磁性層が形成された上記筒形基材又は上記柱形基材を、上記工程Ａで得た第１の磁性シートの面に固定して第２の磁性シートを形成する工程Ｂ５−２を含む、＜１１＞に記載のコイル配置用磁性シートの製造方法。
【発明の効果】
【００１４】
本発明の一実施形態によれば、磁界共鳴方式のワイヤレス給電システムに適用される給電部材であって、良好なＱ値が実現され、給電効率に優れる給電部材を提供することができる。
本発明の他の実施形態によれば、給電部材に用いられる良好なＱ値を与えることができるコイル配置用磁性シートを提供することができる。
本発明の他の実施形態によれば、給電部材に用いられる良好なＱ値を与えることができるコイル配置用磁性シートの簡易な製造方法を提供することができる。
【図面の簡単な説明】
【００１５】
【図１Ａ】図１Ａは、本開示の給電部材の一実施形態である、コイルを配置する領域の内周端より内側と、外周端の外側の双方に第２の磁性シートを有する給電部材の一例を示す斜視図である。
【図１Ｂ】図１Ｂは、図１Ａに示した給電部材の概略断面図である。
【図２】図２は、図１Ｂに示した給電部材及び給電部材から発生する磁界を模式的に示す概略断面図である。
【図３】図３は、本開示の給電部材の別の実施形態である、コイルを配置する領域の内周端より内側のみに第２の磁性シートを有する給電部材の一例を示す概略断面図である。
【図４】図４は、本開示の給電部材の別の実施形態である、コイルを配置する領域の外周端より外側のみに第２の磁性シートを有する給電部材の一例を示す概略断面図である。
【図５】図５は、本開示の給電部材の別の実施形態である、コイルを配置する領域の内周端より内側及び外周端の外側に第２の磁性シートを有し、内周端より内側に形成された第２の磁性シートは、中央部に空隙を有する給電部材の一例を示す概略断面図である。
【図６Ａ】図６Ａは、本開示の給電部材の一実施形態である、コイルが矩形に巻回され、コイルを配置する領域の内周端より内側に第２の磁性シートを有する給電部材の一例を示す平面図である。
【図６Ｂ】図６Ｂは、図６Ａに示した給電部材の概略断面図である。
【図７Ａ】図７Ａは、本開示の給電部材の一実施形態である、コイルが矩形に巻回され、コイルを配置する領域の外周端より外側に第２の磁性シートを有する給電部材の一例を示す平面図である。
【図７Ｂ】図７Ｂは、図７Ａに示した給電部材の概略断面図である。
【図８Ａ】図８Ａは、本開示の給電部材の一実施形態である、コイルが矩形に巻回され、コイルを配置する領域の内周端より内側、及び外周端より外側の双方に第２の磁性シートを有する給電部材の一例を示す平面図である。
【図８Ｂ】図８Ｂは、図８Ａに示した給電部材の概略断面図である。
【図９Ａ】図９Ａは、本開示の給電部材の一実施形態である、コイルが矩形に巻回され、コイルを配置する領域の外周端より外側に、コイルの端部を電源に連結するための導路を除く外周に連続して設けられた第２の磁性シートを有する給電部材の一例を示す平面図である。
【図９Ｂ】図９Ｂは、図９Ａに示した給電部材の概略断面図である。
【図１０】図１０は、本開示のコイル配置用磁性シートの製造方法の一実施形態において、長辺が磁性シートの面に沿う方向に配置された磁性シートを切断して得た切断片を、第１の磁性シートの面に固定化することで第２の磁性シートを形成する態様の一例を示す概略断面図である。
【図１１】図１１は、本開示のコイル配置用磁性シートの製造方法の一実施形態において、長辺が磁性シートの面に沿う方向に配置された磁性シートを切断して得た帯状の切断片を巻回して第２の磁性シートを形成する態様の一例を示す斜視図である。
【図１２】図１２は、本開示のコイル配置用磁性シートの製造方法の一実施形態において、長辺が磁性シートの面に沿う方向に配置された磁性シートを切断して得た切断片を折り畳んで、折り畳み構造を有する第２の磁性シートを形成する態様の一例を示す概略断面図である。
【図１３Ａ】図１３Ａは、本開示のコイル配置用磁性シートの製造方法の一実施形態において、長辺が磁性シートの面に沿う方向に金属磁性粉が配置された第１の磁性シートを示す斜視図であり、金属磁性粉の一部の配置方向が模式的に示される。
【図１３Ｂ】図１３Ｂは、図１３Ａに示す第１の磁性シートの互いに対向する一対の側端部を、第１の磁性シートの面に対して折り曲げて、長辺が第１の磁性シートの法線方向に沿う向きに金属磁性粉が配置された屈曲部である第２の磁性シートを形成する態様の一例を示す斜視図であり、金属磁性粉の一部の配置方向が模式的に示される。
【図１４】図１４は、比較例２の給電部材を示す概略断面図である。
【発明を実施するための形態】
【００１６】
以下、本開示の給電部材、コイル配置用磁性シート、及びコイル配置用磁性シートの製造方法の一例について詳細に説明する。但し、本開示は、以下の実施形態に何ら限定されるものではなく、本開示の目的の範囲内において、適宜、変更を加えて実施できる。
【００１７】
本開示において「〜」を用いて示された数値範囲は、「〜」の前後に記載される数値をそれぞれ最小値及び最大値として含む範囲を意味する。
本開示に段階的に記載されている数値範囲において、ある数値範囲で記載された上限値又は下限値は、他の段階的な記載の数値範囲の上限値又は下限値に置き換えてもよい。また、本開示に記載されている数値範囲において、ある数値範囲で記載された上限値又は下限値は、実施例に示されている値に置き換えてもよい。
本開示において、２以上の好ましい態様の組み合わせは、より好ましい態様である。
本開示において、各成分の量は、各成分に該当する物質が複数種存在する場合には、特に断らない限り、複数種の物質の合計量を意味する。
【００１８】
本開示において、「工程」の用語は、独立した工程だけではなく、他の工程と明確に区別できない場合であっても、その工程の所期の目的が達成されれば本用語に含まれる。
本開示において、「距離が離れた一対のコイル間で電力の授受を行う、磁界共鳴方式のワイヤレス給電システムに適用される給電部材」を、単に「ワイヤレス給電部材」又は「給電部材」と称することがある。
本開示における各図面において、同一の符号を用いて示される構成要素は、同一の構成要素であることを意味する。
【００１９】
［給電部材：ワイヤレス給電システムに用いられる給電部材］
本開示の給電部材は、距離が離れた一対のコイル間で電力の授受を行うワイヤレス給電システムの給電部材であって、短辺に対する長辺の長さの比が１．０を超える金属磁性粉及び樹脂を含む第１の磁性シートと、上記第１の磁性シートの一方の面に、巻回されて配置されたコイルと、上記第１の磁性シートにおける上記コイルと同一の面に配置され、且つ、上記コイルの内周端よりも内側、及び上記コイルの外周端よりも外側の少なくとも一方に配置され、短辺に対する長辺の長さの比が１．０を超える金属磁性粉及び樹脂を含む第２の磁性シートと、を有し、上記第１の磁性シートに含まれる上記金属磁性粉は、長辺が上記第１の磁性シートの面に沿う向きに配置され、上記第２の磁性シートに含まれる上記金属磁性粉は、長辺が上記第１の磁性シートの法線方向に沿う向きに配置される、給電部材である。
【００２０】
「長辺が第１の磁性シートの面に沿う向きに配置」とは、金属磁性粉が、その長辺と第１の磁性シートの面方向とが平行な状態で配置される場合に加え、第１の磁性シートの面方向と長辺の方向とのなす角度θが、第１の磁性シートの面の一方及び他方において、それぞれ０°＜θ≦１５°の範囲で傾斜した状態で配置されている場合も含まれる。
また、「長辺が第１の磁性シートの法線方向に沿う向きに配置」とは、金属磁性粉が、その長辺と第１の磁性シートの法線方向とが平行な状態で配置される場合に加え、第１の磁性シートの法線方向と長辺の方向とのなす角度θが、第１の磁性シートの面の一方及び他方において、それぞれ０°＜θ≦１５°の範囲で傾斜した状態で配置されている場合も含まれる。
上記金属磁性粉の傾斜を示すθは効果の観点から、小さいほど好ましい。
【００２１】
本開示の給電部材を、図面を参照して説明する。
図１Ａは、本開示の給電部材１０の一実施形態を示す斜視図であり、図１Ｂは、図１Ａに示した本開示の給電部材１０の一例の概略断面図である。
図１Ａに示すように、給電部材１０は、平板な第１の磁性シート１２と、第１の磁性シート１２の一方の面に、巻回されて配置されたコイル１４とを有する。
なお、第１の磁性シートは、給電部材１０において、受電部材方向に磁界を形成する方向とは反対側に位置しており、給電部材１０の背面に位置することから、以下、背面磁性シートと称することがある。
また、短辺に対する長辺の長さの比が１．０を超える金属磁性粉を、特定金属磁性粉と称することがある。
【００２２】
図１Ａに示す給電部材１０では、第１の磁性シート１２におけるコイル１４が配置された面と同一の面に位置し、且つ、巻回されて配置されたコイル１４の、第１の磁性シート１２の内周端よりも内側に配置された第２の磁性シート１６Ａと、第１の磁性シート１２におけるコイルの外周端よりも外側に配置された第２の磁性シート１６Ｂと、を有する。
【００２３】
図１Ｂは、図１Ａで示す給電部材１０の概略断面図である。図１Ｂに模式的に示されるように、第１の磁性シート１２において、金属磁性粉１８（特定金属磁性粉）は、長辺が第１の磁性シート１２の面に沿う方向に配向されている。
コイル１４の内周側の第２の磁性シート１６Ａ及びコイル１４の外周側の第２の磁性シート１６Ｂでは、いずれも、金属磁性粉１８は、長辺が第１の磁性シートの法線に沿う向きに配置されている。
図１Ｂでは、コイル１４は、円形の断面にて示される。
【００２４】
図１Ｂに示すように、第２の磁性シート１６Ａ及び１６Ｂの、第１の磁性シート１２の面からの高さは、第１の磁性シートのコイルが配置された面からコイルの頂部までの距離よりも高いことが、Ｑ値をより高めやすいという観点から好ましい。
ここで、第２の磁性シートの、第１の磁性シートの面からの高さとは、第１の磁性シートの面、即ち、第２の磁性シートの底面から、第２の磁性シートの頂面までの距離を指す。
【００２５】
巻回されたコイル１４は、第１の磁性シート１２の一方の面に配置されていればよい。コイル１４は、第１の磁性シート１２に、例えば、接着剤などにより固定化されていてもよく、また、第１の磁性シート１２に一部が埋没して固定化されていてもよい。
コイルを構成する導体線各部において、導体線周回方向に発生する磁界の方向と、磁性シート中の磁性体の長辺方向を揃える観点からは、コイル１４は、第１の磁性シート１２に埋没しない状態で、第１の磁性シートの面に配置されることが好ましい。
【００２６】
なお、第１の磁性シート１２、第２の磁性シート１６Ａ及び１６Ｂ、第２の磁性シートの形成に用いられる金属磁性粉及び樹脂を含む樹脂組成物の詳細については後述する。
【００２７】
例えば、図１Ａ及び図１Ｂに示す給電部材の態様では、コイル１４に通電すると、第１の磁性シート１２、第２の磁性シート１６Ａ及び第２の磁性シート１６Ｂに含まれる金属磁性粉１８の配置される方向、即ち、金属磁性粉１８の長辺が配向する方向に沿って磁界２０が形成され易くなる。図２においては、図１Ｂに示す給電部材のコイル１４に通電した場合に形成される磁界２０を点線にて模式的に示している。
図２に示すように、磁界２０は、金属磁性粉１８の長辺方向に沿って形成され、受電部材側に大きな磁界２０が形成される。他方、第１の磁性シート１２である背面磁性シートの下方側には磁界２０は形成されない。このため、本開示の給電部材によれば、効率のよい給電が行なわれ、高いＱ値が達成されると考えられる。
また、背面磁性シートである第１の磁性シート１２の、コイルが形成されない面、所謂第１の磁性シートの裏面には磁界が形成されない。このため、例えば、給電部材の裏面に基材としての金属板などを配置する場合でも、配置された金属板などが所望されない磁界の影響を受ける可能性がより低くなり、好ましい。
【００２８】
給電部材のＱ値は、ＬＣＲメータに、給電部材のコイルの両端を接続して測定することができる。本開示では、ＬＣＲメータに、１００ｋＨｚの電流を印加して、給電部材の１００ｋＨｚにおけるＱ値を測定している。
ＬＣＲメータは、公知の装置を使用しうる。例えば、ＩＭ３５３６（商品名、日置電機（株）製）等を挙げることができる。
測定の詳細な条件を以下に示す。
ＬＣＲメータ（ＩＭ３５３６：商品名、日置電機（株）製）に、４端子プローブＬ２０００（日置電機（株）製）を接続し、Ｌ２０００の２本の測定用プローブとコイル両端電極を接続する。測定周波数１００ｋＨｚ、測定電圧１Ｖに設定し、Ｑ値を測定する。
測定は、常温（２５℃）で行なう。
【００２９】
本開示において、給電部材におけるＱ値が良好であることの目安としては、背面磁性シートの面にコイルを配置したのみの標準的な構成の給電部材のＱ値に対して、本開示の構成の給電部材のＱ値の値が、相対的に１．０３以上となることが好ましく、１．０９以上となることがより好ましいことが挙げられる。
また、本開示の給電部材のＱ値の相対的な向上比率は、本開示以外の比較例としての給電部材のＱ値の相対的な向上比率に対し、０．０１以上向上することが好ましく、０．０３以上向上することがより好ましく、０．０５以上向上することがさらに好ましい。
【００３０】
図１Ａに示す態様では、コイル１４は円形状に巻回されている。また、コイル１４の配置された領域の内周の内側と外周の外側にそれぞれ、第２の磁性シート１６Ａ及び１６Ｂを有する。しかし、本開示の給電部材は、以下に詳述する如く、図１Ａ及び図１Ｂに示す態様には限定されない。
給電部材の変型例について、以下、図を参照して説明する。
図３は、本開示の給電部材の別の実施形態の一例を示す概略断面図である。図３に示す給電部材２２では、第２の磁性シート１６Ａを、背面磁性シート１２の面に設けられたコイル１４が配置された領域において、巻き回されたコイルの内周端より内側のみに有する。
図３における第２の磁性シート１６Ａは、円柱形状を有し、図１Ｂにおける、コイル１４が配置された領域の内周端より内側に配置された第２の磁性シート１６Ａと同じ形状を有している。
【００３１】
図４は、本開示の給電部材の別の実施形態の一例を示す概略断面図である。図４に示す給電部材２４では、コイルを配置する領域において、巻き回されたコイル１４の外周端より外側のみに第２の磁性シート１６Ｂを有する。図４における第２の磁性シート１６Ｂは、図１Ｂにおける、コイル１４が配置された領域の外周端より外側に配置された第２の磁性シート１６Ｂと同じ形状を有している。
【００３２】
図３及び図４に示す如く、第２の磁性シートは、コイルの配置領域に対し、巻き回されたコイルの内周端より内側のみに配置されてもよく、外周端より外側のみに配置されていてもよい。
【００３３】
図５は、本開示の給電部材の別の実施形態の一例を示す概略断面図である。図５に示す給電部材２６では、コイルを配置する領域の内周端より内側には、円筒形状の第２の磁性シート１６Ｃを有し、且つ、コイル１４が配置された領域の外周端より外側にも、第２の磁性シート１６Ｂを有している。
図５に示す給電部材２６における、コイルを配置する領域の外周端より外側に配置された第２の磁性シート１６Ｂは、図１Ｂ及び図４に示す第２の磁性シート１６Ｂと同じ形状を有する。
図５に示す給電部材２６における、コイルを配置する領域の巻き回されたコイルの内周端より内側に有する第２の磁性シート１６Ｃは、円筒形状を有する。即ち、例えば、図３に示す円柱形状の第２の磁性シート１６Ａとは異なり、第２の磁性シート１６Ｃの内周端より内側には、第２の磁性シートを有しない領域が存在する。
【００３４】
上記各実施形態では、コイルは円形に巻回されているが、コイルの巻回し形態は上記に限定されない。
コイルとしての機能を有する限り、コイル（導線）の巻回しの形態、及び巻回しの回数は、それぞれ給電部材の使用目的に応じて適宜選択することができる。
【００３５】
図６Ａは、本開示の給電部材の一実施形態を示す平面図である。
図６Ａに一例として示される給電部材２８は、第１の磁性シート（背面磁性シート）１２の一方の面に、コイル１４が矩形に巻回されている。
コイル１４が配置された領域の巻き回されたコイルの内周端より内側には、４つの第２の磁性シート３０Ａが備えられる。図６Ａに示すように、第２の磁性シート３０Ａは、矩形の形態を有しており、コイル１４の内周の内側に、４つの第２の磁性シート３０Ａが巻回されたコイル１４の内周に沿う位置に配置されている。
第２の磁性シート３０Ａは、必ずしも連続して設けられる必要はなく、図６Ａに示すように、互いに離間して配置されていてもよい。
図６Ｂは、図６Ａに平面図にて示した給電部材２８の概略断面図である。
【００３６】
図７Ａは、本開示の給電部材の一実施形態を示す平面図である。図７Ａに一例として示される給電部材３２は、第１の磁性シート（背面磁性シート）１２の一方の面に、コイル１４が矩形に巻回されている。
コイル１４が配置された領域の巻き回されたコイルの外周端より外側には、４つの第２の磁性シート３０Ｂが備えられる。給電部材３２に示すように、第２の磁性シート３０Ｂは、矩形の形態を有しており、コイル１４の外周の外側に、４つの第２の磁性シート３０Ｂが巻回されたコイル１４の外周に沿う位置に配置されている。
コイル１４の外周の外側に備えられる第２の磁性シート３０Ｂは、必ずしも連続して設けられる必要はなく、図７Ａに示すように、互いに離間して配置されていてもよい。
図７Ｂは、図７Ａに平面図にて示した給電部材３２の概略断面図である。
【００３７】
図８Ａは、本開示の給電部材の一実施形態を示す平面図である。図８Ａに一例として示される給電部材３４は、第１の磁性シート（背面磁性シート）１２の一方の面に、コイル１４が矩形に巻回されている。
コイル１４が配置された領域の内周端より内側に、４つの第２の磁性シート３０Ａが備えられ、且つ、コイル１４が配置された領域の外周端より外側に、４つの第２の磁性シート３０Ｂが備えられる。即ち、給電部材３４では、矩形の形態を示す第２の磁性シート３０Ａ及び３０Ｂが、それぞれ、巻き回されたコイル１４の内周の内側及び外周の外側に、巻回されたコイル１４に沿う位置に配置されている。
図８Ｂは、図８Ａに示した給電部材の概略断面図である。
【００３８】
図９Ａは、本開示の給電部材の一実施形態を示す平面図である。図９Ａに一例として示される給電部材３６は、第１の磁性シート（背面磁性シート）１２の一方の面に、コイル１４が矩形に巻回されている。
コイル１４が配置された領域の外周端より外側に、第２の磁性シート１６Ｃが備えられる。給電部材３６では、第２の磁性シート１６Ｃは、巻き回されたコイル１４の外周の外側に、巻回されたコイル１４に沿う位置に、コイルの導路以外の領域に連続して配置されている。
図９Ｂは、図９Ａに示した給電部材の概略断面図である。
【００３９】
本開示の給電部材における第２の磁性シートは、第１の磁性シートに含まれる特定金属磁性粉が、長辺が第１の磁性シートの面に沿う向きに配置されているのに対し、第２の磁性シートに含まれる特定金属磁性粉は、長辺が第１の磁性シートの法線方向に沿う向きに配置されることにより、好適な磁界が形成されやすく、良好なＱ値が得られる。
以下に、本開示の給電部材に適用可能な第２の磁性シートの態様について説明する。
【００４０】
第２の磁性シートの一つの実施形態（第１実施形態）としては、第１の磁性シートのコイルが配置された面と同一の面に配置され、特定金属磁性粉の長辺が上記第１の磁性シートの法線方向に沿う向きに配置された樹脂シートが挙げられる。
第２の磁性シートの第１実施形態によれば、長辺が第１の磁性シートの法線方向に沿う向きに配置された特定金属磁性粉を含む樹脂シートが第２の磁性シートとなるため、長辺が第１の磁性シートの法線方向に沿う向きに配置された特定金属磁性粉を含む樹脂シートを、任意の箇所に配置して、所望の領域に、所望の形状で第２の磁性シートを形成することができる。
【００４１】
第２の磁性シートの別の実施形態（第２実施形態）としては、第１の磁性シートのコイルが配置された面と同一の面に配置され、長辺が第１の磁性シートの法線方向に沿う向きに配置された特定金属磁性粉を含む、渦巻き構造を有する樹脂シートが挙げられる。
長辺が第１の磁性シートの法線方向に沿う向きに配置された特定金属磁性粉を含む樹脂シートを渦巻き状に巻回して、渦巻き構造を有する樹脂シートとする第２実施形態によれば、例えば、既述の図１Ａ、図１Ｂ及び図３に示す第２の磁性シート１６Ａの形状を簡易に形成しうる。
【００４２】
第２の磁性シートの別の実施形態（第３実施形態）としては、上記第１の磁性シートのコイルが配置された面と同一の面に配置され、長辺が磁性シートの面に沿う方向に配列された特定金属磁性粉を含む折り畳み構造を有する樹脂シートが挙げられる
長辺が磁性シートの面に沿う方向に配列された金属磁性粉を含む磁性シートを蛇腹状に折り畳んで、折り畳み構造とすることで、図１２に一例として示される如く、磁性シートの面に沿う方向に配列された特定金属磁性粉は、長辺が第１の磁性シートの法線方向に沿う向きに配置され、第２の磁性シートが簡易に形成される。
折り畳み構造を有する樹脂シートを用いる第３実施形態によれば、例えば、既述の図６Ａ、図６Ｂ、図７Ａ、図７Ｂ、図８Ａ、及び図８Ｂに示す第２の磁性シート３０Ａ、第２の磁性シート３０Ｂなどの形状を簡易に形成しうる。
【００４３】
第２の磁性シートの別の実施形態（第４実施形態）としては、第２の磁性シートは、第１の磁性シートの互いに対向する一対の側端部の屈曲部により構成される態様が挙げられる。
即ち、第１の磁性シートの互いに対向する一対の側端部を、第１の磁性シートの面方向から折り曲げて屈曲部を形成することで、屈曲部領域では、特定金属磁性粉の長辺は、第１の磁性シートの法線方向に沿う向きに配置され、第２の磁性シートが形成される。
【００４４】
第２の磁性シートの別の実施形態（第５実施形態）としては、第２の磁性シートが基材の周辺部に形成される態様が挙げられる。具体的には、第２の磁性シートは、第１の磁性シートの一方の面に配置された筒形基材又は柱形基材の外周部に設けられた、長辺が第２の磁性シートの面に沿う方向に配置された金属磁性粉を含む樹脂シートである態様が挙げられる。
基材として、円筒形、円柱形、角柱形等の任意の形状の基材を選択することで、所望の形状を有する第２の磁性シートとすることができる。
【００４５】
本開示の給電部材では、第１の磁性シート及び第２の磁性シートに含まれる特定金属磁性粉の長辺の配向方向が、それぞれ本開示に規定する方向に調整されて含まれるため、給電部材に良好なＱ値を与えることができる。
【００４６】
［コイル配置用磁性シート］
次に、本開示のコイル配置用磁性シートについて説明する。
本開示のコイル配置用磁性シートは、距離が離れた一対のコイル間で電力の授受を行うワイヤレス給電システムに用いる給電部材のコイル配置用磁性シートであって、短辺に対する長辺の長さの比が１．０を超える金属磁性粉及び樹脂を含む第１の磁性シートと、上記第１の磁性シートの一方の面に形成された、磁界を形成するためのコイルを配置する領域と、上記第１の磁性シートにおける上記コイルを配置する領域の、上記コイルの内周端よりも内側及び上記コイルの外周端よりも外側の少なくとも一方に配置され、短辺に対する長辺の長さの比が１．０を超える金属磁性粉及び樹脂を含む第２の磁性シートと、を有し、上記第１の磁性シートに含まれる上記金属磁性粉は、長辺が上記第１の磁性シートの面に沿う向きに配置され、上記第２の磁性シートに含まれる上記金属磁性粉は、長辺が上記第１の磁性シートの法線方向に沿う向きに配置される、コイル配置用磁性シートである。
【００４７】
本開示のコイル配置用磁性シートは、既述の本開示の給電部材において、コイルを備えず、且つ、コイルを配置するための領域を有する以外の構成は、本開示の給電部材と同様である。
本開示のコイル配置用磁性シートは、一方の面にコイルを保持する背面磁性シートとしての第１の磁性シートと、コイルを配置する領域に配置されるコイルの内周端よりも内側及び上記コイルの外周端よりも外側の少なくとも一方に第２の磁性シートを有する。
本開示のコイル配置用磁性シートの、第１の磁性シートの面に設けられたコイルを配置するための領域に、コイルを配置することで、給電部材が得られる。
コイルは、給電部材の使用目的に応じて、任意の形状に、任意の巻数で、上記コイルを配置する領域に、巻回して配置することができる。巻回したコイルを配置することで、本開示のコイル配置用磁性シートは、給電部材となる。
【００４８】
本開示のコイル配置用磁性シートでは、第１の磁性シート及び第２の磁性シートに含まれる特定金属磁性粉の長辺の配向方向が、それぞれ本開示に規定する方向に調整されて含まれるため、本開示のコイル配置用磁性シートに、コイルを配置することにより、良好なＱ値を実現できる給電部材を得ることができる。
【００４９】
既述の図２に示す如き、良好なＱ値を実現するための、より好適な磁界を形成し得るという観点からは、コイル配置用磁性シートにおける第１の磁性シートの透磁率μ’［Ｈ／ｍ］と、第１の磁性シートの厚みｔ［ｍ］とが、下記式１の関係を満たすことが好ましく、下記式２の関係を満たすことがより好ましく、下記式３の関係を満たすことがさらに好ましい。
なお、磁性シートの透磁率を表す場合、透磁率は絶対値「μ’」で表される場合と、空気との相対値である比透磁率「μr’」で表される場合がある。本開示における透磁率の測定値は絶対値である「μ’」で表す。
μ’［Ｈ／ｍ］×ｔ［ｍ］≧１．２×１０−７  [Ｈ]      （式１）
μ’［Ｈ／ｍ］×ｔ［ｍ］≧１．３×１０−７  [Ｈ]      （式２）
μ’［Ｈ／ｍ］×ｔ［ｍ］≧１．４×１０−７  [Ｈ]      （式３）
【００５０】
また、給電部材における磁界を、背面磁性シートとしての第１の磁性シートの裏面に透過されることをより効果的に抑制しうるという観点からは、第１の磁性シートの厚みｔは、０．５×１０−３ｍ以上であることが好ましく、１．５×１０−３ｍ以上であることがより好ましく、２．０×１０−３ｍ以上であることがさらに好ましい。即ち、第１の磁性シートの厚みを、［ｍｍ］を単位として換算した場合、第１の磁性シートの厚みは、０．５ｍｍ以上であることが好ましく、１．５ｍｍ以上であることがより好ましく、２．０ｍｍ以上であることがさらに好ましい。
第１の磁性シートの厚みの上限には特に制限はない。給電部材のサイズが適切に維持されるという観点からは、厚みｔは１．０×１０−２ｍ以下、即ち、１０ｍｍ以下とすることができる。
【００５１】
コイル配置用磁性シートが有する第１の磁性シート及び第２の磁性シートは、既述の本開示の給電部材において説明した態様と同様であり、好ましい例も同じである。
【００５２】
給電部材及びコイル配置用磁性シートにおける第１の磁性シート及び第２の磁性シートは、特定金属磁性粉と樹脂とを含む。
上記第１の磁性シート及び上記第２の磁性シートは、特定金属磁性粉と樹脂とを含む樹脂組成物を用いて形成されることが好ましい。
磁性シートの形成に用いられる樹脂組成物について説明する。
上記樹脂組成物は、特定金属磁性粉と樹脂とを含み、必要に応じてその他の成分を含んでもよい。
【００５３】
（特定金属磁性粉）
本開示の給電部材において、第１の磁性シート及び第２の磁性シートの形成に用い得る特定金属磁性粉は、短辺に対する長辺の長さの比が１．０を超える金属磁性粉である。即ち、特定金属磁性粉は、真球状ではなく、互いに長さの異なる長辺と短辺とを有する金属磁性粉であればよい。短辺に対する長辺の長さの比が１．０を超えることにより、特定金属磁性粉を、磁性シート中において所望の方向に配置することができ、特定金属磁性粉の配置方向に沿って効率のより磁界の形成が可能となり、好ましい。なお、上記「真球状」とは、金属磁性粉の短辺に対する長辺の長さの比が１．０であることを意味する。
【００５４】
金属磁性粉は、細かい固体金属の粒子であって磁性を帯びたものをいう。
特定金属磁性粉の「短辺」とは、厚さに相当する距離を指し、特定金属磁性粉の「長辺」とは、粉における面積の広い主面における最も長い距離を指す。
【００５５】
特定金属磁性粉を構成する磁性金属としては、任意の磁性材料を用いることができる。なかでも、より高い透磁率が得られるという観点から、軟磁性材料が好ましい。
特定金属磁性粉に適用しうる軟磁性材料としては、例えば、磁性ステンレス（Ｆｅ−Ｃｒ−Ａｌ−Ｓｉ合金）、センダスト（Ｆｅ−Ｓｉ−Ａ１合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ―Ｂ（−Ｃｕ−Ｎｂ）合金、Ｆｅ−Ｓｉ−Ｃｒ−Ｎｉ合金、Ｆｅ−Ｓｉ−Ｃｒ合金、Ｆｅ−Ｓｉ−Ａｌ−Ｎｉ−Ｃｒ合金、フェライトなどが挙げられる。
これら軟磁性材料からなる軟磁性粉末を用いて作製した磁性シートは、軟磁性粉末が軟磁気特性に優れることから、軟磁性粉末は、給電部材の特定金属磁性粉として好適である。
これらの中でも、磁気特性の点から、磁性金属として、好ましくは、センダスト（Ｆｅ−Ｓｉ−Ａｌ合金）が挙げられる。
【００５６】
特定金属磁性粉の形状としては、投影図の短辺に対する長辺の長さの比が１．０を超える金属磁性粉であれば特に制限はないが、短辺に対する長辺の長さの比は１．１〜２００が好ましく、１．２〜１００がより好ましい。
特定金属磁性粉の形状としては、例えば、針状、棒状、投影図が楕円形のラグビーボール形状、円錐形状、扁平形状等が挙げられる。
扁平形状により長軸方向の反磁界が低下し、より高い透磁率が得られること及び、Ｑ値の向上に、好適な配向がより制御し易いという観点から、特定金属磁性粉は、扁平形状の特定金属磁性粉（扁平金属磁性粉）であることが好ましい。
【００５７】
扁平金属磁性粉の「短辺に対する長辺の比」は、扁平率（扁平度）で表せる。
扁平形状とは、互いに対向する面積の広い２つの主面を有する平べったい形状（板状ともいう）をいう。主面の形状としては、矩形、円形、楕円形、三角形、台形等、及び不定形のいずれでもよい。
扁平金属磁性粉の「短辺」とは、厚さに相当する距離を指す。
扁平金属磁性粉の「長辺」とは、主面における最も長い距離を指し、例えば、主面の形状が矩形である場合の長辺は最長の対角線の長さ（正方形の場合は対角線の長さ）を指し、主面の形状が円形である場合の長辺は直径を指し、主面の形状が楕円形である場合の長辺は長径を指す。また、主面の形状が不定形である場合の長辺は、主面より測定される最も長い距離を指す。
【００５８】
扁平金属磁性粉の扁平率（扁平度）は、例えば、８以上、好ましくは、１５以上であり、また、例えば、８０以下、好ましくは、６５以下である。扁平率は、例えば、金属磁性粉の平均粒子径（平均長さ）を金属磁性粉の平均厚さで除したアスペクト比として算出される。
【００５９】
特定金属磁性粉の平均粒子径（平均長さ）は、１μｍ以上であることが好ましく、３．５μｍ以上であることがより好ましく、１０μｍ以上であることがさらに好ましい。また、特定金属磁性粉の平均長さは、例えば、２００μｍ以下であることが好ましく、１００μｍ以下であることがより好ましい。
扁平金属磁性粉の平均厚みは、０．３μｍ以上が好ましく、０．５μｍ以上がより好ましい。また、平均厚みは、３μｍ以下が好ましく、２．５μｍ以下であることがより好ましい。
特定金属磁性粉の平均粒子径（平均長さ）は、金属磁性粉の扁平率、平均粒子径、平均厚みなどを調整することにより調整される。特定金属磁性粉の形状、扁平率、サイズなどを調整することで、特定金属磁性粉の形状による反磁界の影響を小さくでき、その結果、特定金属磁性粉の透磁率を増加させることができる。
金属磁性粉の大きさを均一にするために、必要に応じて、ふるいなどを使用して分級してもよい。本開示の特定金属磁性粉は、ふるいなどにより分級した金属磁性粉を用いてもよい。
【００６０】
本開示において、短辺に対する長辺の比、金属磁性粉の平均粒子径、平均厚さ、扁平度（平均アスペクト比）は、具体的には、以下の方法により求めることができる。
金属磁性粉を、走査型電子顕微鏡（ＳＥＭ：Scanning Electron Microscope）を用いて撮影倍率１０００倍で撮影する。画像データ中から長軸が正面を向いている粒子及び短軸が正面を向いている粒子を選び、それぞれから画像解析により長軸長（即ち長辺）と短軸長（即ち短辺）を測定する。それぞれについて１００個の粒子を計測し、単純平均、即ち、数平均することにより、平均粒子径（平均長さ）、平均厚さ及び扁平度〔平均アスペクト比：（平均長軸長／平均短軸長）〕を求めることができる。
【００６１】
特定金属磁性粉の比重は、例えば、５．０以上８．０以下とすることができる。
【００６２】
特定金属磁性粉は、樹脂組成物、磁性シート等において、樹脂基材と特定金属磁性粉との密着性をより高める目的で、表面処理を行なった特定金属磁性粉を用いてもよい。
表面処理を行なった特定金属磁性粉としては、例えばシランカップリング剤等のカップリング剤を用いてカップリング処理した特定金属磁性粉が挙げられる。
カップリング処理した特定金属磁性粉を用いることにより、特定金属磁性粉と樹脂との界面における密着性がより高まり、得られた磁性シートにおいて、比重、耐食性等をより向上させることができる。
表面処理に用い得るカップリング剤としては、例えば、γ−メタクリロキシプロピルトリメトキシシラン、γ−グリシドキシプロピルトリメトキシシラン、γ−グリシドキシプロピルメチルジエトキシシラン等が挙げられる。
カップリング処理の方法には特に制限はない。例えば、特定金属磁性粉の表面に予めカップリング剤による処理を施す方法、特定金属磁性粉と基材としての樹脂とを混合する際に、混合物にカップリング剤を添加し、混合することで、特定金属磁性粉表面にカップリング処理する方法などが挙げられる。特定金属磁性粉のカップリング処理はいずれの方法にて行なってもよい。
【００６３】
（樹脂）
磁性シートにおける樹脂基材として機能する樹脂、即ち、バインダー樹脂としては、膜形成性を有する樹脂であれば特に制限はなく用いることができる。バインダー樹脂としては、例えば、ポリエステル系樹脂、ポリウレタン樹脂、エポキシ樹脂、フェノール樹脂、アクリル樹脂、スチレン樹脂、ニトリルゴム（アクリロニトリル−ブタジエン共重合体：ＮＢＲ）などの合成ゴム等が挙げられる。さらに、上記例示した樹脂を構成する単量体由来の構造単位の単独重合体のみならず、上記樹脂を構成する単量体由来の構造単位を共重合成分として含む共重合体も用いることができる。
なかでも、磁性シートを形成する際の加工性が良好で、特定金属磁性粉をより高密度に配向させることが可能であるという観点から、ポリエステル系樹脂、エステル系単量体由来の構造単位を含んで形成された共重合体、合成ゴム等を用いることが好ましい。
磁性シート形成用の樹脂組成物は、樹脂を１種のみ含んでもよく、２種以上を併用してもよい。
【００６４】
ポリエステル系樹脂を用いる場合、リン酸残基を有するリン内添ポリエステル系樹脂を用いてもよい。樹脂組成物における樹脂が、リン内添ポリエステル系樹脂を含むことにより、得られる磁性シートに難燃性を付与することができる。
なお、磁性シートに難燃性を付与する場合、上記難燃性を付与した樹脂を用いる方法の他、後述するように、樹脂組成物に難燃剤を加える方法をとることもできる。
【００６５】
磁性シートを形成する樹脂基材としての上記樹脂（バインダー樹脂）に加え、磁性シートにおける種々の物性を調整するなどの目的で、添加剤としてのその他の樹脂を、適宜含有することができる。
その他の樹脂としては、天然ゴム、ブチルゴム、イソプレンゴム、クロロプレンゴム、エチレン−酢酸ビニル共重合体、ポリブタジエン樹脂、ポリカーボネート樹脂、熱可塑性ポリイミド樹脂、ポリアミド樹脂（６−ナイロン、６，６−ナイロンなど）、フェノキシ樹脂、ポリアミドイミド樹脂、フッ素樹脂などが挙げられる。
樹脂組成物がその他の樹脂を含む場合、その他の樹脂は１種のみ含んでもよく、２種以上を含んでもよい。
その他の樹脂の含有量は、基材としてのバインダー樹脂１００質量部に対し、３０質量部以下であることが、膜形成性の観点から好ましい。
【００６６】
少なくとも特定金属磁性粉と樹脂とを含む樹脂組成物における、特定金属磁性粉の含有量としては、体積基準による固形分換算で、３０体積％以上、好ましくは、４０体積％以上、より好ましくは、５０体積％以上であり、例えば、９０体積％以下、好ましくは、８０体積％以下である。
また、特定金属磁性粉の含有量としては、質量基準による固形分換算で、例えば、８０質量％を超え、好ましくは８５質量％以上であり、より好ましくは９０質量％以上であり、また、例えば、９８質量％以下が好ましく、９５質量％以下がより好ましい。
樹脂組成物における特定金属磁性粉の含有量を上記範囲とすることにより、得られる磁性シートの磁気特性がより優れたものとなり、且つ、磁性シートの成膜性がより良好となる。
【００６７】
なお、特定金属磁性粉等の各成分の体積割合は、各成分の質量をその成分の比重で除した理論体積を元に算出される。各成分の比重は、カタログ値又は公知の測定方法（例えば、比重測定法）によって得られる。
【００６８】
（その他の成分）
樹脂組成物は、特定金属磁性粉、基材としての樹脂、所望により用いられるその他の樹脂に加え、効果を損なわない範囲にて、種々の公知の添加剤（以下、その他の成分とも称する）を含有することができる。
その他の成分としては、架橋剤、無機充填材、難燃剤、分散剤、無機粒子及び有機粒子からなる群より選ばれる粒子、溶媒等が挙げられる。
【００６９】
−粒子−
樹脂組成物は、無機粒子及び有機粒子からなる群より選ばれる粒子をさらに含んでもよい。粒子は、基材としての樹脂に相溶せずに分散される分散粒子であることが好ましい。
樹脂組成物が無機粒子及び有機粒子からなる群より選ばれる粒子をさらに含むことで、得られる磁性シートは、表面がより平滑となる。また、磁性シートの形成に際して、複数枚の磁性シートを圧縮してより厚みの大きい樹脂を作製する際に、磁性シートが粒子を含むことにより、圧縮する際における樹脂中の空気の噴出跡が残り難くなり、より良好な外観の磁性シートを形成することができる。なお、粒子は、絶縁性のものが望ましい。また、粒子として、カーボンブラック、酸化チタン、窒化ホウ素、窒化アルミニウム、アルミナ等の粒子を添加することで、磁性シートの難燃性を向上させることができる。
【００７０】
−難燃剤−
樹脂組成物は難燃剤を含むことができる。難燃剤としては、任意のものを使用できる。磁性シート形成用の樹脂組成物に使用しうる難燃剤としては、例えば、亜鉛系難燃剤、窒素系難燃剤又は水酸化物系難燃剤が挙げられる。難燃剤の例として、さらに、水酸化マグネシウム、水酸化アルミニウム等を挙げることができる。
亜鉛系難燃剤としては、炭酸亜鉛、酸化亜鉛又はホウ酸亜鉛等が挙げられ、中でも炭酸亜鉛が望ましい。窒素系難燃剤としては、例えばメラミン（シアヌル酸トリアミド）、アムメリン（シアヌル酸ジアミド）、アムメリド（シアヌル酸モノアミド）、メラム、メラミンシアヌレート、ベンゾグアナミン等のメラミン誘導体を用いることができる。なお、ポリエステル系樹脂への分散性及び混合性がより良好であるという観点から、難燃剤としてメラミンシアヌレートを用いることが望ましい。
【００７１】
また、得られる磁性シートの強度を向上させる目的で、樹脂組成物は架橋剤を含むことができる。樹脂組成物が架橋剤を含むことで、得られる磁性シートが架橋構造を有することとなり、膜強度がより向上する。
架橋剤としては、例えば、ブロックイソシアネートが挙げられる。ブロックイソシアネートは、イソシアネート基（−ＮＣＯ）が室温で反応することが抑制された、加熱によって解離（脱保護）できる保護基で保護されたイソシアネート化合物である。ブロックイソシアネートは、室温では樹脂組成物に含まれる樹脂を架橋させることはなく、保護基の解離温度以上に加熱されることにより、保護基が解離し、イソシアネート基が活性化し、得られる磁性シートに架橋構造が形成される。
【００７２】
ブロックイソシアネートとしては、保護基の解離温度が１２０℃〜１６０℃の範囲のものを使用することが望ましい。ブロックイソシアネートにおける保護基の解離温度を１２０℃よりも高くすることで、樹脂組成物を、例えば所望の基材上に塗布する際に、粘度を調整するために使用する溶媒としてのメチルエチルケトン、トルエン等を蒸発させて、磁性シートを乾燥させることができる。解離温度が１２０℃未満であると、溶媒であるメチルエチルケトン、トルエン等の沸点以上の温度で乾燥させる場合、ブロックイソシアネートの保護基が解離されて樹脂の架橋が進行してしまう場合がある。
なお、磁性シートを樹脂基材上に形成する際に、樹脂基材としてポリエチレンテレフタレート（ＰＥＴ）フィルムを使用する場合には、ＰＥＴフィルムの耐熱温度が１６０℃以下であるため、ブロックイソシアネートの保護基の解離温度は１６０℃以下であることが望ましい。
樹脂中において架橋剤により架橋構造を形成する反応は、室温においてもゆっくりと進行する。このため、樹脂シートの加熱乾燥工程が終了した後、全体を室温まで冷却し、長時間放置することにより、架橋密度が向上し、磁性シートの強度がより向上することになる。
【００７３】
樹脂組成物が架橋剤としてのブロックイソシアネートを含有する場合、ブロックイソシアネートの含有量は、樹脂に対して０．５質量％以上配合することが望ましい。これによって十分な架橋構造の形成効果を得ることができる。
【００７４】
（樹脂組成物の調製）
樹脂組成物は、特定金属磁性粉と樹脂とを混合して調製される。樹脂組成物においては、得られる磁性シートの磁気特性の観点から、特定金属磁性粉を高密度に含むことが好ましい。
なお、特定金属磁性粉と樹脂とを混合する場合に、混合中の負荷によって特定金属磁性粉が粉砕されて小さくなったり、大きな歪みを受けて透磁率が低下したりする場合がある。従って、樹脂組成物の調製に際しては、特定金属磁性粉と溶媒に溶解させた樹脂とを混合し、樹脂組成物の調製時に特定金属磁性粉に極力負荷を与えない条件にて混合して樹脂組成物を調製することが好ましい。溶媒を含む粘度の比較的低い樹脂組成物、具体的には、以下に示す好ましい粘度の樹脂組成物を用いることで、特定金属磁性粉の配向がより容易に行われる点でも好ましい。
磁性シートの形成に用いられる樹脂組成物の粘度の調整には、各種溶媒を用いることができる。溶媒としては、例えば、ベンゼン、トルエン、キシレン等の芳香族炭化水素化合物、メチルエチルケトン、シクロヘキサノン、メチルイソブチルケトン等を挙げることができる。さらに、樹脂組成物の塗布形状を調整するために、ジアセトンアルコール等の高沸点溶媒を、溶媒全量に対し、５質量％以下で添加してもよい。
【００７５】
樹脂組成物の粘度は、コーター、ドクターブレード等の公知の塗布装置を用いて塗布できること、樹脂組成物自体が適度な流動性を有すること、特定金属磁性粉の過度な沈降を抑制しうること等を条件として、適宜、調整すればよい。
上記観点から、樹脂組成物の粘度は、０．５ｍＰａ・ｓ〜５０００００ｍＰａ・ｓとすることが好ましく、１ｍＰａ・ｓ〜５００００ｍＰａ・ｓとすることがより好ましい。粘度の測定は常温（２５℃）にて行なう。
樹脂組成物の粘度が上記の範囲において、樹脂成分が多くなりすぎることによる特定金属磁性粉の沈降が抑制され、例えば、給電部材に磁場を印加した場合の特定金属磁性粉の挙動の低下に伴う磁場効果の低下等が抑制される。
上記の観点から、溶媒による粘度の調整、及び、特定金属磁性粉の含有量、即ち、樹脂組成物の固形分濃度の調整などにより、樹脂組成物の粘度を上述した適正な範囲とすることが好ましい。
樹脂組成物の粘度は以下の方法にて測定することができる。
樹脂組成物の粘度は、振動式粘度計、回転粘度計、毛細管式粘度計などの方法での測定可能である。例えば、樹脂組成物の粘度は、振動式粘度計ＶＭ−１０Ａ（株式会社セコニック製）を用いて、樹脂組成物１０ｍｌをガラス瓶に取り、２５℃の温度条件下、検出端子を樹脂組成物中に浸すことで測定できる。
【００７６】
樹脂組成物は、上記各成分と溶媒とを混合して、各成分を溶媒に溶解及び分散の少なくともいずれかを行うことにより、調製することができる。
樹脂組成物の粘度は、樹脂組成物における特定金属磁性粉の含有量、バインダー樹脂の種類、使用する溶媒の種類、溶媒の含有量などにより、適宜、調整することができる。
【００７７】
（磁性シートの形成）
以下、樹脂組成物から磁性シートを形成する方法の例について説明する。
磁性シートは、上記樹脂組成物をシート状に成形することで得られる。
一般に、樹脂組成物を基材表面に塗布することで、水平方向のせん断力が生じ、塗膜中で特定金属磁性粉は、塗布面に添う方向に配列される。
【００７８】
具体的には、磁性シートの形成方法の一例として、例えば、樹脂組成物を溶媒に溶解又は分散させることにより、樹脂組成物溶液を調製する工程、樹脂組成物溶液を離型基材の表面に塗布し、乾燥させることにより、半硬化状態の磁性フィルムを得る工程、及び、得られた半硬化状態の磁性フィルムを複数枚積層し、熱プレスして、樹脂シートを得る工程を含む磁性シートの形成方法が挙げられる。
【００７９】
まず、樹脂組成物を溶媒に溶解又は分散させ、より低粘度の樹脂組成物溶液を調製する。
溶媒としては、例えば、アセトン、メチルエチルケトン（ＭＥＫ）などケトン類、例えば、酢酸エチルなどのエステル類、例えば、プロピレングリコールモノメチルエーテルなどのエーテル類、例えば、Ｎ，Ｎ−ジメチルホルムアミドなどのアミド類などの有機溶媒などが挙げられる。また、溶媒として、例えば、水、例えば、メタノール、エタノール、プロパノール、イソプロパノールなどのアルコールなどの水系溶媒も挙げられる。
【００８０】
樹脂組成物溶液における特定金属磁性粉の固形分量は、例えば、１０質量％以上、好ましくは、３０質量％以上であり、また、例えば、９０質量％以下、好ましくは、８５質量％以下である。
【００８１】
次いで、樹脂組成物溶液を、離型基材の表面に塗布し、乾燥させる。
塗布方法としては特に限定されず、公知の塗布方法により行なうことができる。塗布方法としては、例えば、ドクターブレード法、ロール塗工法、スクリーン塗工法、グラビア塗工法などが挙げられる。
【００８２】
塗布した磁性フィルムの乾燥条件としては、乾燥温度は、例えば、７０℃以上１６０℃以下であり、乾燥時間は、例えば、１分以上５分以下とすることができる。
【００８３】
磁性フィルムを形成する際に用いる離型基材としては、離型性を有しない基材表面に離型処理を施した離型基材、基材自体の表面が離型性を有する基材などを用いることができる。
離型処理を施した基材としては、例えば、ポリエチレンテレフタレート（ＰＥＴ）フィルム、ポリエチレンフィルム、ポリプロピレンフィルム、紙などが挙げられる。離型基材は、これらの樹脂基材又は紙基材の表面に、例えば、フッ素系剥離剤、長鎖アルキルアクリレート系剥離剤、シリコーン系剥離剤などにより離型処理されて構成される離型基材が挙げられる。
【００８４】
基材自体の表面が離型性を有する離型基材としては、例えば、ポリイミドフィルム、ポリエステルフィルム、ポリエチレンテレフタレートフィルム、ポリエチレンナフタレートフィルム、ポリカーボネートフィルムなどのようなプラスチックフィルム、アルミウム箔などのような金属フィルム、例えば、ガラス繊維やプラスチック製不織繊維などで強化された樹脂基板、シリコン基板、ガラス基板などが挙げられる。
離型基材の平均厚みは、例えば、１μｍ以上５００μｍ以下とすることができる。
【００８５】
離型基材に塗布して得た半硬化状態の磁性フィルムは、平均厚みが、例えば、５μｍ以上、好ましくは、５０μｍ以上であり、また、例えば、５００μｍ以下、好ましくは、２５０μｍ以下である。
【００８６】
次いで、得られた磁性フィルムを複数枚用意し、複数枚の軟磁性フィルムを熱プレスにより、厚み方向に熱プレスして、所望の厚みの磁性シートを形成する。
熱プレスにより、半硬化状態の磁性フィルムが加熱硬化される。また、磁性フィルム内に特定金属磁性粉を高含有量で含む磁性シートが得られ、磁性シートの磁気特性をより向上させることができる。
【００８７】
熱プレスは、公知のプレス機を用いて実施することができ、例えば、平行平板プレス機等が挙げられる。
磁性フィルムの積層枚数は、例えば、２以上であり、また、例えば、２０以下、好ましくは、５以下である。これにより、所望の厚みの軟磁性フィルムに調整することができる。
【００８８】
熱プレス時の加熱温度は、例えば、８０℃以上、好ましくは、１００℃以上であり、また、例えば、２００℃以下、好ましくは、１８０℃以下である。
加熱時間は、例えば、０．１時間以上、好ましくは、０．２時間以上であり、また、例
えば、２４時間以下、好ましくは、２時間以下である。
プレス圧力は、例えば、１０ＭＰａ以上、好ましくは、２０ＭＰａ以上であり、また、例えば、５００ＭＰａ以下、好ましくは、２００ＭＰａ以下である。
得られる磁性シートの好ましい厚みは、既述の通りである。
【００８９】
磁性シートを形成する他の方法としては、既述の樹脂組成物を、所望の基材上に直接、塗布し、加熱乾燥する方法が挙げられる。
厚膜の磁性シートを形成する場合には、塗布及び乾燥を複数回繰り返して所望の膜厚の磁性シートを形成することができる。所望の膜厚の磁性シートを最終的に加熱して、硬化させることが好ましい。
【００９０】
基材としては、フィルム状のものであれば特に制限はなく、目的に応じて用いることができる。
基材としては、例えば、ポリエチレンテレフタレートフィルム、ポリエチレンナフタレートフィルム、ポリイミドフィルム、ポリフェニレンスルフィドフィルム、ポリプロピレノキサイドフィルム、ポリエチレンフィルム、ポリプロピレンフィルム、ポリアミドフィルム等を挙げることができる。
【００９１】
基材の厚みは、給電部材の使用態様により、適宜選択することができ、例えば数μｍ〜数百μｍとすることができる。
最終的な磁性シートの完成品は、上記剥離基材としての基材が剥離された磁性シートとして提供される形態の他に、基材と一体化した磁性シートとして提供される形態がある。
基材が剥離されて提供される形態の場合には、当該基材を容易に剥離できるように、離型性のある材料からなる基材を用いるか、或いは、基材の磁性シートを形成する側の面に離型処理がなされている基材を用いることが望ましい。
また、基材を剥離しない例としては、例えば、所望の基材上に、第１の磁性シートを形成して、給電部材を構成する態様が挙げられる。
【００９２】
磁性シートを形成するその他の方法としては、スラリー状の樹脂組成物をドクターブレードの受け口に流し込み、均一な厚みに成膜して乾燥させるドクターブレード法、特開２００５−２６９５９９号公報に記載される如き溶融押出し法等の公知の成膜方法が挙げられる。
例えば、ドクターブレード法とは、特定金属磁性粉と樹脂と有機溶媒とを含むスラリー状の樹脂組成物をドクターブレードの受け口に流し込み、均一な厚みのシート状に成形する方法である。
なお、樹脂組成物の塗布による磁性シートの形成方法については、例えば、（株）総合技術センター発行の「最新コーティング技術」（昭和５８年５月３１日）を参照することができる。
また、成膜した磁性シートを、カレンダーロール法、ホットプレス法等を適用することによって、厚みを調整したり、表面をより平滑にしたりする加工を行なうこともできる。例えば、カレンダーロール法、ホットプレス法等により、形成された磁性シートの厚みをより薄くしたり、複数の薄い磁性フィルムを積層して一体化し、１枚の磁性シートを形成したりすることができ、特に磁性シート中の磁性体密度が上昇することにより透磁率が向上する効果が得られる。
【００９３】
［コイル配置用磁性シートの製造方法］
本開示のコイル配置用磁性シートを製造方法には特に制限はなく、上記した磁性シートの形成方法等、公知の樹脂シートの製造方法等を適宜、適用して製造してもよい。
なかでも、好適な磁気特性を有する本開示のコイル配置用磁性シートは、以下に述べる本開示のコイル配置用磁性シートの製造方法により製造されることが、生産性、得られたコイル配置用磁性シートの特性がより良好となるという観点から好ましい。
【００９４】
本開示のコイル配置用磁性シートの製造方法は、距離が離れた一対のコイル間で電力の授受を行うワイヤレス給電システムの給電部材に用いるコイル配置用磁性シートの製造方法であって、短辺に対する長辺の長さの比が１．０を超える金属磁性粉及び樹脂を含む樹脂組成物を用いて、上記長辺が磁性シートの面に沿う向きに配置された金属磁性粉を含む第１の磁性シートを形成する工程Ａ、及び、第１の磁性シートに設けられる導線を巻回したコイルを配置する領域の、配置されるコイルの内周端よりも内側及び外周端よりも外側の少なくとも一方に、上記金属磁性粉及び樹脂を含む樹脂組成物を用いて、上記長辺が上記第１の磁性シートの法線方向に沿う向きに配置された金属磁性粉を含む第２の磁性シートを形成する工程Ｂ、を有する。
【００９５】
（工程Ａ）
工程Ａは、短辺に対する長辺の長さの比が１．０を超える金属磁性粉及び樹脂を含む樹脂組成物を用いて、上記長辺が磁性シートの面に沿う向きに配置された金属磁性粉を含む第１の磁性シートを形成する工程である。
工程Ａは、既述の磁性シートの形成方法を適用して行なうことができる。
即ち、特定金属磁性粉と樹脂と有機溶媒とを少なくとも含む樹脂組成物を用いて、粘度、成膜方法を適宜調整しながら、特定金属磁性粉の長辺が、得られる磁性シートの面に沿う向きに揃う条件で塗布すること等により、磁性シートを形成することができる。
【００９６】
（工程Ｂ）
工程Ｂは、工程Ａで得られた第１の磁性シートに設けられる導線を巻回したコイルを配置する領域の、配置されるコイルの内周端よりも内側及び外周端よりも外側の少なくとも一方に、上記金属磁性粉及び樹脂を含む樹脂組成物を用いて、上記長辺が上記第１の磁性シートの法線方向に沿う向きに配置された金属磁性粉を含む第２の磁性シートを形成する工程である。
【００９７】
既述のように、第１の磁性シートの形成方法は、公知の磁性シートの形成方法を適用することができる。
他方、第２の磁性シートは、上記第１の磁性シートの法線方向に沿う向きに配置された金属磁性粉を含む磁性シートであるために、適切な方向に特定金属磁性粉が配置された磁性シートを製造することが必要である。
以下、本開示のコイル配置用磁性シートの製造方法に適用される工程Ｂの好ましい態様について説明する。
【００９８】
まず、第２の磁性シートの第１実施形態に係る工程Ｂについて、図を参照して説明する。
第２の磁性シートの第１実施形態に係る工程Ｂは、特定金属磁性粉及び樹脂を含む樹脂組成物を用いて、長辺が面に沿う向きに配置された金属磁性粉を含む磁性シートを得る工程Ｂ１−１、得られた上記磁性シートを切断して切断片を得る工程Ｂ１−２、及び切断片に含まれる金属磁性粉の長辺が上記第１の磁性シートの法線方向に沿う向きに上記切断片を配置して、上記工程Ａで得た第１の磁性シートの面に固定し、第２の磁性シートを形成する工程Ｂ１−３を含む。
【００９９】
図１０は、第１実施形態に係る工程Ｂの手順を示す概略断面図である。まず、工程Ｂ１−１にて、長辺が面に沿う向きに配置された特定金属磁性粉１８を含む磁性シート３８を得る（図１０の上段参照）。その後、工程Ｂ１−１にて得られた磁性シート３８を、工程Ｂ１−２にて切断して切断片４０を得る（図１０の中段参照）。工程Ｂ１−２にて得られた切断片４０を、工程Ｂ１−３にて工程Ａで形成された第１の磁性シート１２の面に、切断片に含まれる金属磁性粉の長辺が上記第１の磁性シートの法線方向に沿う向きに配置して、第２の磁性シート４２を形成する（図１０の下段参照）。工程Ｂ１−３では、工程Ｂ１−２にて得られた切断片４０を９０°反転して第2の磁性シート４２としている。
この方法により、第１の磁性シート１２の一方の面に配置され、上記金属磁性粉１８の長辺が上記第１の磁性シート１２の法線方向に沿う向きに配置された第２の磁性シート４２を有する樹脂シートが得られる。
【０１００】
第２の磁性シートの第２実施形態に係る工程Ｂについて、図を参照して説明する。
第２の磁性シートの第２実施形態は、第１の磁性シートの一方の面に配置され、長辺が上記第１の磁性シートの法線方向に沿う向きに配置された金属磁性粉を含む、渦巻き構造を有する樹脂シートである、
第２の磁性シートの第２実施形態に係る工程Ｂは、金属磁性粉及び樹脂を含む樹脂組成物を用いて、長辺が面に沿う向きに配置された金属磁性粉を含む磁性シートを得る工程Ｂ２−１、工程Ｂ２−１で得られた上記磁性シートを、上記磁性シートに含まれる金属磁性粉の長辺が、上記第１の磁性シートの法線方向に沿う向きに配置される方向に切断して帯状の切断片を得る工程Ｂ２−２、及び工程Ｂ２−２で得られた帯状の切断片を巻回して得られた樹脂塊を上記工程Ａで得た第１の磁性シートの面に固定し、第２の磁性シートを形成する工程Ｂ２−３を含む。
【０１０１】
図１１は、第２実施形態に係る工程Ｂ２−２で得られた特定金属磁性粉の長辺が、上記第１の磁性シートの法線方向に沿う向きに配置される方向に切断して得た帯状の切断片を巻き回して渦巻き構造とした第２の磁性シート４４を示す斜視図である。
図１１の第２の磁性シート４４に概略的に示されるように、第２の磁性シートに含まれる特定金属磁性粉１８は、長辺が、配置される第１の磁性シート（図示せず）の法線方向に沿う向きに配置される。
【０１０２】
第２の磁性シートの第３実施形態に係る工程Ｂについて、図を参照して説明する。
第２の磁性シートの第３実施形態に係る工程Ｂは、特定金属磁性粉及び樹脂を含む樹脂組成物を用いて、長辺が面に沿う向きに配置された特定金属磁性粉を含む磁性シートを得る工程Ｂ３−１、工程Ｂ３−１で得られた上記磁性シートを、上記磁性シートに含まれる金属磁性粉の長辺が、上記第１の磁性シートの面方向に沿う向きに配置される方向に切断して帯状の切断片を得る工程Ｂ３−２、及び工程Ｂ３−２で得られた帯状の磁性シートの切断片を蛇腹状に折り畳んで形成した樹脂塊を、上記工程Ａで得た第１の磁性シートの面に固定し、第２の磁性シートを形成する工程Ｂ３−３を含む。
【０１０３】
図１２は、第３実施形態に係る工程Ｂ３−１で得られた特定金属磁性粉の長辺が、上記第１の磁性シートの面に沿う向きに配置される方向に切断して得られた帯状の切断片３８を蛇腹状に折り畳んで形成した樹脂塊、即ち、折り畳み構造とした第２の磁性シート４６を示す概略断面図である。
図１２の第２の磁性シート４６に概略的に示されるように、切断片３８を蛇腹状に折り畳むことで、第２の磁性シートに含まれる特定金属磁性粉１８は、その多くが、長辺が、配置される第１の磁性シート（図示せず）の法線方向に沿う向きに配置される。
このようにして、第１の磁性シートの一方の面に配置され、長辺が磁性シートの面に沿う方向に配列された金属磁性粉を含む折り畳み構造を有する第２の磁性シート４６が簡易に形成される。
形成された折り畳み構造を有する第２の磁性シート４６は、工程Ａにて得られた第１の磁性シートの面の任意の領域に固定化されて、好適な第２の磁性シートとなる。
【０１０４】
第２の磁性シートの第４実施形態に係る工程Ｂについて、図を参照して説明する。
第２の磁性シートの第４実施形態に係る工程Ｂは、上記工程Ａで得た、長辺が面に沿う向きに配置された金属磁性粉を含む第１の磁性シートの、互いに対向する一対の側端部を、第１の磁性シートの面に対して折り曲げることにより、第２の磁性シートを形成する工程Ｂ４−１を含む。
【０１０５】
第２の磁性シートの第５実施形態に係る工程Ｂについて、図を参照して説明する。
図１３Ａは、工程Ａで得られた第１の磁性シート１２の斜視図である。第１の磁性シート１２の一部には、第１の磁性シート１２に含まれる特定金属磁性粉１８が模式的に記載される。図１３Ａに示すように、特定金属磁性粉１８は、長辺が第１の磁性シートの面方向に沿って配置されて含まれる。
図１３Ｂは、コイル配置用磁性シート４８として、図１３Ａに示される第１の磁性シート１２の、互いに対向する一対の側端部を、第１の磁性シートの面に対して折り曲げて形成された屈曲部５０を有する態様、即ち、工程Ｂ４−１にて形成された屈曲部５０が、コイル配置用磁性シート４８の第２の磁性シートを構成する態様の一例が、斜視図で示される。
第５実施形態では、屈曲部５０が第２の磁性シートを構成している。第２の磁性シートである屈曲部５０では、図１３Ｂに模式的に示されるように、特定金属磁性粉１８は、第１の磁性シート１２の法線に沿う向きに配列されて第２の磁性シート（屈曲部）５０に含まれる。
第２の磁性シートの第５実施形態によれば、第１の磁性シート１２を形成し、互いに対向する一対の側端部を、第１の磁性シートの面に対して折り曲げるという簡易な製造方法で第２の磁性シート５０が形成される。
第５実施形態では、第２の磁性シート５０は、コイル配置用磁性シート４８において、配置されるコイルの外周の外側に形成される態様をとる。
【０１０６】
次に、第２の磁性シートの第６実施形態に係る工程Ｂについて説明する。
第２の磁性シートの第６実施形態に係る工程Ｂは、筒形基材又は柱形基材を準備して、上記筒形基材又は上記柱形基材の外周面に対し、長辺が上記筒形基材又は上記柱形基材の外周面に沿う方向に金属磁性粉が配置される条件にて、上記金属磁性粉及び樹脂を含む樹脂組成物を塗布して、上記筒形基材又は上記柱形基材の外周面に磁性層を形成する工程Ｂ５−１、及び上記磁性層が形成された上記筒形基材又は上記柱形基材を、既述の工程Ａで得た第１の磁性シートの面に固定して第２の磁性シートを形成する工程Ｂ５−２を含む。
【０１０７】
第２の磁性シートの第６実施形態においては、第２の磁性シートは、工程Ａで得た第１の磁性シートの一方の面に配置された筒形基材又は柱形基材の外周部に設けられた、長辺が第２の磁性シートの面に沿う方向に配置された金属磁性粉を含む樹脂シートである。
第２の磁性シートの第６実施形態に係る製造方法によれば、コイルの巻回し形状に合わせた筒状又は柱状の基材を用いることで、容易に所望の形状の第２の磁性シートを形成することができる。
第２の磁性シートの第６実施形態においては、第２の磁性シートは、配置されるコイルの内周の内側に存在することとなる。
【０１０８】
本開示のコイル配置用磁性シートの製造方法によれば、ワイヤレス給電部材に用いられる良好なＱ値を与えることができるコイル配置用磁性シートの種々の変型例を、簡易な方法にて製造することができ、その応用範囲は広い。
【０１０９】
本開示のコイル配置用磁性シートを用いた磁界共鳴方式のワイヤレス給電部材は、良好なＱ値が実現され、給電効率に優れる。
【実施例】
【０１１０】
以下、本開示の給電部材。コイル配置用磁性シートについて、実施例により更に具体的に説明するが、本開示はその主旨を超えない限り、以下の実施例に限定されるものではなく、種々の変型例で実施し得ることはいうまでもない。【０１１１】
〔実施例１〕
＜磁性シートの作製＞
−樹脂組成物の調製−
Ｆｅ−Ｓｉ−Ａｌ扁平磁性体（ＦＭＥ３ＤＨ：商品名、山陽特殊製鋼製：特定金属磁性粉）３６．２ｇ、ニトリルゴム（ＮＢＲゴム  Ｎ２１５ＳＬ：商品名、ＪＳＲ株式会社製：樹脂）８．３ｇ及び溶媒としてのシクロヘキサノン  ５７ｇを常温（２５℃）にて、撹拌して混合し、特定金属磁性粉と樹脂とを含む樹脂組成物を得た。
Ｆｅ−Ｓｉ−Ａｌ扁平磁性体は、不定形の平べったい形状を有し、長辺の平均径（平均長さ）が３０μｍ、厚さ（短辺）が１μｍの扁平金属磁性粉であった。したがって、短辺に対する長辺の比は３０である。【０１１２】
得られた樹脂組成物を剥離フィルム上にキャストし、乾燥して、厚さ１．４ｍｍの磁性シートを作製した。得られた磁性シートを直径７５ｍｍの円形に切断し、第１の磁性シートを作製した。（工程Ａ）
第１の磁性シートの断面をＳＥＭを用いて観察したところ、特定金属磁性粉の長辺は、主として磁性シートの面方向に沿う向きに配向していた。【０１１３】
＜磁性シートの透磁率の測定＞
得られた磁性シートを、トロイダル形状に加工し、テトラフルオロエチレン被覆スズめっき銅線を２５回巻き、ＬＣＲメータ（ＩＭ３５３６：商品名、日置電機（株）製）を用いて、１００ｋＨｚのインダクタンスＬを測定し、磁性シートの透磁率を求めた。その結果、透磁率μ’は５．２×１０−５[Ｈ/ｍ]であった。
ＬＣＲメータとは、コイル（Ｌ）、コンデンサ（Ｃ）、抵抗器（Ｒ）等の電子部品のパラメータ値を計測する測定器である。【０１１４】
＜コイルの作製＞
直径が０．０８ｍｍの２０本撚りリッツ線（導線）を、内径５５ｍｍで円形に１０回巻き回してスパイラルコイルを作製した。
リッツ線の両端の被覆をサンドペーパーで剥離し、剥離箇所をハンダ付けして接点とした。【０１１５】
工程Ａで得た第１の磁性シートの面に、上記で得たスパイラルコイルを取り付けた。スパイラルコイルは、第１の磁性シートの面に、第１の磁性シートに埋没しない状態で取り付けた。【０１１６】
＜第２の磁性シートの作製＞
工程Ａで得た第１の磁性シートと同じ磁性シートを幅３．０ｍｍの帯状に切断して、帯状の切断片を得た。得られた帯状の磁性シート切断片を、図１１で示す如く、渦巻き状に巻き回して、外径５４ｍｍの渦巻き構造の第２の磁性シートを得た。第２の磁性シートは、図１１に示す如く、長辺が、第１の磁性シートの法線方向に沿う向きで配置された特定金属磁性粉を含む。
得られた渦巻き構造の第２の磁性シートを、第１の磁性シートの面に取り付けられたスパイラルコイルの内周部の中心にはめ込んで固定し、図２に概略断面図で示す如き態様の、第１の磁性シートの一方の面に、巻回されて配置されたコイルと、第１の磁性シートにおけるコイルと同一の面に配置され、コイルの内周端よりも内側に配置された第２の磁性シートを有する給電部材を得た。（工程Ｂ）【０１１７】
〔比較例１〕
実施例１において、スパイラルコイルの内周部の中心に配置された第２の磁性シートを有しない以外は、実施例１と同様にして比較例１の給電部材を得た。【０１１８】
〔比較例２〕
実施例１において、スパイラルコイルの内周よりも内側に配置された、長辺が、第１の磁性シートの法線方向に沿う向きで配置された特定金属磁性粉を含む第２の磁性シートに代えて、以下の比較磁性シートを配置した以外は、実施例１と同様にして比較例２の給電部材を得た。【０１１９】
＜比較磁性シート＞
比較例２では、厚みを３ｍｍにした以外は、実施例１の工程Ａと同様にして形成した磁性シート（第１の磁性シート）を、外径５４ｍｍの円形に切断して形成した比較磁性シートを、第２の磁性シートに代えて用いた。
比較例２で用いた比較磁性シートでは、長辺が第１の磁性シートの面方向に沿う方向で配置されて含有されている。
比較例２の給電部材の概略断面図を図１４に示す。図１４に示す如く、比較例２の給電部材５２では、第１の磁性シート１２及び第２の磁性シートに相当する比較磁性シート５４のいずれにおいても、特定金属磁性粉の長辺は、磁性シート１２の面方向に沿う方向で含まれている。【０１２０】
＜給電部材の評価＞
得られた実施例１、比較例１及び比較例２の給電部材について、磁性シートの透磁率の測定に用いたのと同じＬＣＲメータを用いて評価した。即ち、ＬＣＲメータに、給電部材のコイルの両端を接続し、１００ｋＨｚの電流を印加して、給電部材の１００ｋＨｚにおけるＱ値を測定した。
結果を、下記表１に示す。【０１２１】
【表１】
2020174864.tif 000003
【０１２２】
表１の結果より、実施例１の給電部材は、第２の磁性シートを有しない比較例１の給電部材及び比較磁性シートに含まれる特定金属磁性粉の長辺が、第１の磁性シートの面方向に沿って含まれる比較例２の給電部材に対して、より高いＱ値を示すことがわかる。また、基準となる比較例１に対して、Ｑ値の値は１．１２倍となり、比較例２における１．０４倍よりも、比率で向上率の差異が０．０８認められた。
このことから、実施例１の給電部材は、給電効率に優れることが期待できる。【０１２３】
〔実施例２〕
＜第１の磁性シートの形成＞
実施例１で用いた樹脂組成物を使用し、剥離フィルム上にキャストし、乾燥して、厚さ２．０ｍｍの磁性シートを作製した。
この磁性シートを、一辺が７５ｍｍの正方形に加工して第１の磁性シートを形成した（工程Ａ）。
第１の磁性シートの断面を、ＳＥＭを用いて観察したところ、特定金属磁性粉の長辺は、主として磁性シートの面方向に沿う向きに配向していた。【０１２４】
＜コイルの作製及び取り付け＞
直径が０．５５ｍｍのエナメル線（導線）を、方形に３回巻き回してコイルを作製した。コイルの最内周は一辺が５５ｍｍであり、最外周は一辺が６５ｍｍであった。
エナメル線の両端の被覆をサンドペーパーで剥離し、剥離箇所をハンダ付けして接点とした。
工程Ａで第１の磁性シートの面に、上記で得た方形に巻回したコイルを取りつけた。【０１２５】
＜第２の磁性シートの作製＞
工程Ａで得た厚さ２．０ｍｍの磁性シートを、幅２．０ｍｍ、長さ５０ｍｍの帯状に切断して、帯状の切断片を得た。得られた帯状の切断片を、切断面が上下に位置する方向に反転させ、長辺が第１の磁性シートの法線方向に沿う向きとなるようにして、コイルの内周部の４辺に平行する位置にはめ込んで固定し、図６Ａの平面図で示す如き態様の実施例２の給電部材を得た（工程Ｂ）。得られた給電部材は、第１の磁性シート１２の一方の面に、方形に巻回されて配置されたコイル１４と、第１の磁性シート１２におけるコイル１４と同一の面に配置され、コイル１４の内周端よりも内側に配置された４つの第２の磁性シート３０Ａを有する。【０１２６】
〔実施例３〕
実施例２と同様にして得た帯状に切断された磁性シートを用い、コイルの内周に代えて、コイルの外周４辺に第２の磁性シートを形成した以外は、実施例２と同様にして、図７Ａの平面図で示す如き態様の実施例３の給電部材を得た。得られた給電部材は、第１の磁性シート１２の一方の面に、方形に巻回されて配置されたコイル１４と、第１の磁性シート１２におけるコイル１４と同一の面に配置され、コイル１４の外周端よりも外側に配置された４つの第２の磁性シート３０Ｂを有する。【０１２７】
〔実施例４〕
実施例２と同様にして得た帯状に切断された磁性シートを用い、コイルの内周の内側の４辺に加え、コイルの外周の外側の４辺に第２の磁性シートを形成した以外は、実施例２と同様にして、図８Ａの平面図で示す如き態様の実施例４の給電部材を得た。得られた給電部材は、第１の磁性シート１２の一方の面に、方形に巻回されて配置されたコイル１４と、第１の磁性シート１２におけるコイル１４と同一の面に配置され、コイル１４の内周端よりも内側に配置された４つの第２の磁性シート３０Ａと、コイル１４の外周端よりも外側に配置された４つの第２の磁性シート３０Ｂと、を有する。【０１２８】
〔比較例３〕
実施例２において、コイルの内周よりも内側に配置された第２の磁性シートを有しない以外は、実施例２と同様にして比較例３の給電部材を得た。【０１２９】
〔比較例４〕
実施例２において、長辺が、第１の磁性シートの法線方向に沿う向きで配置された特定金属磁性粉を含み、かつ、コイルの内周よりも内側に配置された４つの第２の磁性シート３０Ａに代えて、第２の磁性シートを同じ形状で、切断面がコイルの周に沿う方向（即ち、長辺が第１の磁性シートの面に沿う向き）に特定金属磁性粉を含む比較磁性シートを用いて、コイルの内周よりも内側の４箇所に配置した以外は、実施例２と同様にして比較例４の給電部材を得た。【０１３０】
〔比較例５〕
実施例３において、長辺が、第１の磁性シートの法線方向に沿う向きで配置された特定金属磁性粉を含み、かつ、コイルの外周よりも外側に配置された４つの第２の磁性シート３０Ｂに代えて、第２の磁性シートを同じ形状を有し、切断面がコイルの周に沿う方向（即ち、長辺が第１の磁性シートの面に沿う向き）に特定金属磁性粉を含む比較磁性シートを用いて、コイルの外周よりも外側の４箇所に配置した以外は、実施例３と同様にして比較例５の給電部材を得た。【０１３１】
〔比較例６〕
実施例４において、長辺が、第１の磁性シートの法線方向に沿う向きで配置された特定金属磁性粉を含み、かつ、コイルの内周よりも内側に配置された４つの第２の磁性シート３０Ａ及びコイルの外周よりも外側に配置された４つの第２の磁性シート３０Ｂに代えて、第２の磁性シートを同じ形状を有し、切断面がコイルの周に沿う方向（即ち、長辺が第１の磁性シートの面に沿う向き）に特定金属磁性粉を含む比較磁性シートを用いて、コイルの内周よりも内側の４辺及びコイルの外周よりも外側の４辺に配置した以外は、実施例４と同様にして比較例６の給電部材を得た。【０１３２】
＜給電部材の評価＞
得られた実施例２〜実施例４及び比較例２〜比較例６の給電部材について、実施例１と同様にして、給電部材の１００ｋＨｚにおけるＱ値を測定した。
結果を、下記表２に示す。【０１３３】
【表２】
2020174864.tif 000004
【０１３４】
表２の結果より、同じ位置に第２の磁性シートに相当する磁性シートを有する対応を比較すると、実施例２の給電部材は、第２の磁性シートを有しない比較例３の給電部材及び比較磁性シートに含まれる特定金属磁性粉の長辺が、第１の磁性シートの面方向に沿って含まれる比較例４の給電部材に対して、より高いＱ値を示すことがわかる。同様に、実施例３の給電部材は、比較例５の給電部材に対し、また、実施例４の給電部材は、比較例６の給電部材に対し、それぞれ、より高いＱ値を示すことがわかる。
また、基準値である比較例３に対するＱ値の向上は、コイルの内周の内側と、外周の外側の双方に第２の磁性シートを有する実施例５が特に優れていた。
上記結果より、実施例の各給電部材は、それぞれ、比較例の給電部材に対して給電効率に優れることが期待できる。【０１３５】
〔実施例５〕
＜第１の磁性シートの形成＞
実施例１で用いた樹脂組成物を使用し、剥離フィルム上にキャストし、乾燥して、厚さ２．８ｍｍ（２．８×１０−３ｍ）の磁性シートを作製した。
得られた磁性シートを、直径７５ｍｍの円形に加工して第１の磁性シートを形成した（工程Ａ）。
第１の磁性シートの断面を、ＳＥＭを用いて観察したところ、特定金属磁性粉の長辺は、主として磁性シートの面方向に沿う向きに配向していた。【０１３６】
＜コイルの作製及び取り付け＞
直径が０．０８ｍｍの２０本撚りリッツ線（導線）を、内径５５ｍｍに１０回巻き回してスパイラルコイルを作製した。
リッツ線の両端の被覆をサンドペーパーで剥離し、剥離箇所をハンダ付けして接点とした。
工程Ａで得た第１の磁性シートの面に、上記で得た方形に巻回したコイルを取りつけた。【０１３７】
＜第２の磁性シートの作製＞
工程Ａと同様にして得た厚さ２．８ｍｍの磁性シートを、幅３．０ｍｍの帯状に切断して、帯状の切断片を得た。得られた帯状の磁性シートを、図１１で示す渦巻き状に巻き回して、外径５４ｍｍの渦巻き構造の第２の磁性シートを得た。図１１に示すように、渦巻き構造の第２の磁性シートは、長辺が、第１の磁性シートの法線方向に沿う向きで配置された特定金属磁性粉を含む。
得られた渦巻き構造の第２の磁性シートを、第１の磁性シートの面に取り付けられたスパイラルコイルの内周部の中心にはめ込んで固定し、図２に概略断面図で示す如き態様の、第１の磁性シートの一方の面に、巻回されて配置されたコイルと、第１の磁性シートにおけるコイルと同一の面に配置され、コイルの内周端よりも内側に配置された第２の磁性シートを有する給電部材を得た（工程Ｂ）。【０１３８】
＜給電部材の評価＞
得られた給電部材を、長さ２００ｍｍ幅２００ｍｍ厚さ０．３ｍのアルミニウム板の中央に配置し、コイルの両端を、実施例１にて評価に使用したのと同じＬＣＲメータに接続して、電流を印加し、１００ｋＨｚにおけるＱ値を測定した。その結果、Ｑ値は、２８．７であった。【０１３９】
〔実施例６〕
実施例５において、第１の磁性シートの厚みを、２．８ｍｍから３．５ｍｍに変えた以外は、実施例５と同様にして、実施例６の給電部材を得た。
実施例５と同様にして測定した実施例６の給電部材のＱ値は２９．１であった。【０１４０】
〔実施例７〕
実施例５において、第１の磁性シートの厚みを、２．８ｍｍから２．１ｍｍに変えた以外は、実施例５と同様にして、実施例７の給電部材を得た。
実施例５と同様にして測定した実施例７の給電部材のＱ値は２７．５であった。【０１４１】
〔実施例８〕
実施例５において、第１の磁性シートの厚みを、２．８ｍｍから１．４ｍｍに変えた以外は、実施例５と同様にして、実施例８の給電部材を得た。
実施例５と同様にして測定した実施例８の給電部材のＱ値は２５．４であった。【０１４２】
なお、実施例１で測定した結果より、実施例５〜実施例８で使用した第１の磁性シートの透磁率μ‘は、５．２×１０−５[Ｈ/ｍ]であった。ここで、透磁率μ‘[Ｈ/ｍ]と第１の磁性シートの膜厚ｔ［ｍ］との積（μ’×ｔ）の値を、下記表３に併記した。【０１４３】
【表３】
2020174864.tif 000005
【０１４４】
表３の結果より、第１の磁性シートの厚みを代えても、実施例５〜実施例８の給電部材は、いずれも良好なＱ値を示すことがわかる。
なお、μ’×ｔを算出した結果より、下記式１の条件を満たす実施例５及び実施例６の給電部材は、実施例７及び実施例８の給電部材よりも、さらに高いＱ値を示すことがわかった。
μ’［Ｈ／ｍ］×ｔ［ｍ］≧１．２×１０−７  [Ｈ]    （式１）【０１４５】
上記各実施例及び比較例の評価結果から、実施例の給電部材は、比較例の給電部材に対し、いずれもより良好なＱ値が実現され、給電効率が良好であることが期待できることが確認される。
また、第１の磁性シートの膜厚と透磁率の観点からは、上記式１を満たすことにより、さらに高いＱ値が達成されることがわかる。【０１４６】
〔実施例９〕
実施例１における樹脂組成物において、Ｆｅ−Ｓｉ−Ａｌ扁平磁性体（ＦＭＥ３ＤＨ：商品名、山陽特殊製鋼製：特定金属磁性粉）の含有量を、３６．２ｇから６５．０ｇに変えた以外は、実施例１と同様にして樹脂組成物を得た。
実施例５において用いた実施例１と同じ樹脂組成物に代えて、上記で得た樹脂組成物を用いた以外は、実施例５と同様にして膜厚０．９ｍｍの磁性シートを作製した。磁性シートの透磁率は１．６×１０−４[Ｈ／ｍ]であった。
得られた磁性シートを用い、実施例５と同様にして第１の磁性シートを形成し、得られた第１の磁性シートを用いた以外は、実施例５と同様にして実施例９の給電部材を得た。得られた給電部材を実施例５と同様に評価した。結果を下記表４に示す。【０１４７】
〔実施例１０〕〜〔実施例１２〕
実施例９において得られる第１の磁性シートの厚みを、下記表４に記載の値に変えた以外は、実施例９と同様にして給電部材を得て、実施例５と同様にして評価した。結果を下記表４に示す。【０１４８】
【表４】
2020174864.tif 000006
【０１４９】
表４の結果より、第１の磁性シートの厚みを変えても、実施例９〜実施例１２の給電部材は、いずれも良好なＱ値を示すことがわかる。
なお、μ’×ｔを算出した結果より、上記式１の条件を満たす実施例９及び実施例１０の給電部材は、実施例１１及び実施例１２の給電部材よりも、さらに高いＱ値を示すことがわかった。【０１５０】
なお、上記各実施例及び比較例の評価結果より、リッツ線により形成されたスパイラルコイルを有する給電部材は、エナメル線を方形に巻回して形成されたコイルを有する給電部材よりも相対的に高いＱ値を示すことがわかる。【０１５１】
〔符号の説明〕
１０、２２、２４、２６、２８  給電部材
１２  第１の磁性シート（背面磁性シート）
１４  コイル
１６Ａ、１６Ｂ、１６Ｃ  第２の磁性シート
１８  金属磁性粉
２０  磁界
３０Ａ、３０Ｂ、３０Ｃ  第２の磁性シート
３２、３４、３６  給電部材
３８  磁性シート
４０  切断片（磁性シートの切断片）
４２  第２の磁性シート
４４  渦巻き構造の磁性シート（第２の磁性シート）
４６  折り畳み構造の磁性シート（第２の磁性シート）
４８  コイル配置用磁性シート
５０  屈曲部（第２の磁性シート）
５２  比較給電部材
５４  比較磁性シート【０１５２】
２０１９年２月２８日に出願された日本国特許出願２０１９−０３６９８４の開示は参照により本開示に取り込まれる。
本開示に記載された全ての文献、特許出願、及び技術規格は、個々の文献、特許出願、及び技術規格が参照により取り込まれることが具体的かつ個々に記された場合と同程度に、本開示中に参照により取り込まれる。
【図１Ａ】
2020174864.tif 000007
【図１Ｂ】
2020174864.tif 000008
【図２】
2020174864.tif 000009
【図３】
2020174864.tif 000010
【図４】
2020174864.tif 000011
【図５】
2020174864.tif 000012
【図６Ａ】
2020174864.tif 000013
【図６Ｂ】
2020174864.tif 000014
【図７Ａ】
2020174864.tif 000015
【図７Ｂ】
2020174864.tif 000016
【図８Ａ】
2020174864.tif 000017
【図８Ｂ】
2020174864.tif 000018
【図９Ａ】
2020174864.tif 000019
【図９Ｂ】
2020174864.tif 000020
【図１０】
2020174864.tif 000021
【図１１】
2020174864.tif 000022
【図１２】
2020174864.tif 000023
【図１３Ａ】
2020174864.tif 000024
【図１３Ｂ】
2020174864.tif 000025
【図１４】
2020174864.tif 000026
【国際調査報告】
2020174864.tif 000027
2020174864.tif 000028
2020174864.tif 000029
2020174864.tif 000030